(57)【要約】  式１または１’の少なくとも１個の単位を含むポリマー、および式２または２’の化合物2020501004.tif 000152［上記式１、１’、２および２’において、ｎは、０、１、２、３または４であり、ｍは、０、１、２、３または４であり、Ｍ１およびＭ２は、互いに独立して、芳香族または複素芳香族の単環式または二環式の環系であり；Ｘは、Ｏ、Ｓ、ＳｅまたはＴｅからなる群からそれぞれの場合において選択され、Ｑは、Ｃ、ＳｉまたはＧｅからなる群からそれぞれの場合において選択され、Ｒは、水素、Ｃ１〜１００−アルキル、Ｃ２〜１００−アルケニル、Ｃ２〜１００−アルキニル、Ｃ５〜１２−シクロアルキル、Ｃ６〜１８−アリール、５〜２０員のヘテロアリール、Ｃ（Ｏ）−Ｃ１〜１００−アルキル、Ｃ（Ｏ）−Ｃ５〜１２−シクロアルキルおよびＣ（Ｏ）−ＯＣ１〜１００−アルキルからなる群からそれぞれの場合において選択され、Ｒ２、Ｒ２’、Ｒ２”、Ｒ＊は、水素、Ｃ１〜３０−アルキル、Ｃ２〜３０−アルケニル、Ｃ２〜３０−アルキニル、Ｃ５〜１２−シクロアルキル、Ｃ６〜１８−アリール、５〜２０員のヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群からそれぞれの場合において独立して選択され、Ｌ１およびＬ２は、互いに独立して、それぞれの場合において、Ｃ６〜３０−アリーレン、５〜３０員のヘテロアリーレン、（Ａ）、（Ｂ）および（Ｃ）2020501004.tif 000153からなる群から選択される］。
2020501004.tif 000002
【特許請求の範囲】
【請求項１】
式
【化１】
2020501004.tif 000127
の少なくとも１個の単位を含むポリマー、および
式
【化２】
2020501004.tif 000128
の化合物であって、
上記式１、１’、２および２’において、
ｎは、０、１、２、３または４であり、
ｍは、０、１、２、３または４であり、
Ｍ１およびＭ２は、互いに独立して、芳香族または複素芳香族の単環式または二環式の環系であり；
Ｘは、Ｏ、Ｓ、ＳｅまたはＴｅ、好ましくはＯ、ＳまたはＳｅ、より好ましくはＳまたはＳｅからなる群から、最も好ましくはＳから、それぞれの場合において選択され；
Ｑは、Ｃ、ＳｉまたはＧｅ、好ましくはＣまたはＳｉからなる群から、最も好ましくはＣから、それぞれの場合において選択され；
Ｒは、Ｈ、Ｃ１〜１００−アルキル、Ｃ２〜１００−アルケニル、Ｃ２〜１００−アルキニル、Ｃ５〜１２−シクロアルキル、Ｃ６〜１８−アリール、５〜２０員のヘテロアリール、Ｃ（Ｏ）−Ｃ１〜１００−アルキル、Ｃ（Ｏ）−Ｃ５〜１２−シクロアルキルおよびＣ（Ｏ）−ＯＣ１〜１００−アルキルからなる群からそれぞれの場合において選択され、ここで、
Ｃ１〜１００−アルキル、Ｃ２〜１００−アルケニルおよびＣ２〜１００−アルキニルは、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜４０個の置換基で置換されていてもよく；かつＣ１〜１００−アルキル、Ｃ２〜１００−アルケニルおよびＣ２〜１００−アルキニルの少なくとも２個のＣＨ２基、ただし隣接していないＣＨ２基は、ＯまたはＳで置き換えられていてもよく、
Ｃ５〜１２−シクロアルキルは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲａまたはＮＲａ−ＣＯで置き換えられていてもよく、
Ｃ６〜１８−アリールおよび５〜２０員のヘテロアリールは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく、ここで、
ＲａおよびＲｂは、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
ＲＳｉａ、ＲＳｉｂおよびＲＳｉｃは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｄＲＳｉｅ］Ｏ−ＲＳｉｆ、ＮＲ５Ｒ６、ハロゲンおよびＯ−Ｃ（Ｏ）−Ｒ５からなる群から独立して選択され、ここで、
ｏは、１〜５０の整数であり、
ＲＳｉｄ、ＲＳｉｅ、ＲＳｉｆは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｇＲＳｉｈ］ｐ−ＲＳｉｉ、ＮＲ５０Ｒ６０、ハロゲンおよびＯ−Ｃ（Ｏ）−Ｒ５０からなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ５００Ｒ６００、ハロゲンおよびＯ−Ｃ（Ｏ）−Ｒ５００からなる群から独立して選択され、
Ｒ５、Ｒ６、Ｒ５０、Ｒ６０、Ｒ５００およびＲ６００は、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
Ｃ１〜６０−アルキル、Ｃ２〜６０−アルケニルおよびＣ２〜６０−アルキニルは、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜２０個の置換基で置換されていてもよく；かつＣ１〜６０−アルキル、Ｃ２〜６０−アルケニルおよびＣ２〜６０−アルキニルの少なくとも２個のＣＨ２基、ただし隣接していないＣＨ２基は、ＯまたはＳで置き換えられていてもよく、
Ｃ５〜８−シクロアルキルは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜５個の置換基で置換されていてもよく；かつＣ５〜８−シクロアルキルの１または２個のＣＨ２基、ただし隣接していないＣＨ２基は、Ｏ、Ｓ、ＯＣ（Ｏ）、ＣＯ、ＮＲｃまたはＮＲｃ−ＣＯで置き換えられていてもよく、
Ｃ６〜１４−アリールおよび５〜１４員のヘテロアリールは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から独立して選択される１〜５個の置換基で置換されていてもよく；ここで、
ＲｃおよびＲｄは、Ｈ、Ｃ１〜３０−アルキル、Ｃ２〜３０−アルケニルおよびＣ２〜３０−アルキニルからなる群から独立して選択され、
ＲＳｉｊ、ＲＳｉｋおよびＲＳｉｌは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｍＲＳｉｎ］ｑ−ＲＳｉｏ、ＮＲ７Ｒ８、ハロゲンおよびＯ−Ｃ（Ｏ）−Ｒ７からなる群から独立して選択され、ここで、
ｑは、１〜５０の整数であり、
ＲＳｉｍ、ＲＳｉｎ、ＲＳｉｏは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｐＲＳｉｑ］ｒ−ＲＳｉｒ、ＮＲ７０Ｒ８０、ハロゲンおよびＯ−Ｃ（Ｏ）−Ｒ７０からなる群から独立して選択され、ここで、
ｒは、１〜５０の整数であり、
ＲＳｉｐ、ＲＳｉｑ、ＲＳｉｒは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７、Ｒ８、Ｒ７０、Ｒ８０、Ｒ７００およびＲ８００は、Ｈ、Ｃ１〜３０−アルキル、Ｃ２〜３０−アルケニル、Ｃ２〜３０−アルキニル、Ｃ５〜６−シクロアルキル、Ｃ６〜１０−アリールおよび５〜１０員のヘテロアリールからなる群から独立して選択され、
Ｃ１〜３０−アルキル、Ｃ２〜３０−アルケニルおよびＣ２〜３０−アルキニルは、ハロゲン、ＣＮおよびＮＯ２からなる群から選択される１〜１０個の置換基で置換されていてもよく、
Ｒ２、Ｒ２’、Ｒ２”、Ｒ＊は、水素、Ｃ１〜３０−アルキル、Ｃ２〜３０−アルケニル、Ｃ２〜３０−アルキニル、Ｃ５〜１２−シクロアルキル、Ｃ６〜１８−アリール、５〜２０員のヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群からそれぞれの場合において独立して選択され、
Ｒ２１およびＲ２２は、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から独立して選択され、かつ
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｅまたはＮＲｅ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換されていてもよく；ここで、
ＲＳｉｓ、ＲＳｉｔおよびＲＳｉｕは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｅおよびＲｆは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から独立して選択される１〜５個の置換基で置換されていてもよく；ここで、
ＲｇおよびＲｈは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく、
Ｌ１およびＬ２は、互いに独立して、それぞれの場合において、Ｃ６〜３０−アリーレン、５〜３０員のヘテロアリーレン、
【化３】
2020501004.tif 000129
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群からそれぞれの場合において選択される１〜６個の置換基で置換されていてもよく、ここで、
【化４】
2020501004.tif 000130
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗおよびＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい、ポリマーおよび化合物。
【請求項２】
式
【化５−１】
2020501004.tif 000131
【化５−２】
2020501004.tif 000132
［式中、
ｎ、ｍ、Ｌ１、Ｌ２、Ｘ、Ｑ、Ｒ、Ｒ２、Ｒ２’、Ｒ２”およびＲ＊は、請求項１において定義したとおりであり；
Ｙは、Ｏ、Ｓ、ＳｅまたはＴｅ、好ましくはＯ、ＳまたはＳｅ、より好ましくはＳまたはＳｅからなる群から、最も好ましくはＳから、それぞれの場合において選択される］の少なくとも１個の単位を含む、請求項１記載のポリマー。
【請求項３】
Ｒ２、Ｒ２’、Ｒ２”およびＲ＊は、水素、Ｃ１〜３０−アルキルおよびハロゲンからなる群からそれぞれの場合において選択され、ここで、
Ｃ１〜３０−アルキルは、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換されていてもよく；かつＣ１〜３０−アルキルの少なくとも２個のＣＨ２基、ただし隣接していないＣＨ２基は、ＯまたはＳで置き換えられていてもよく、ここで、
ＲＳｉｓ、ＲＳｉｔおよびＲＳｉｕは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｅおよびＲｆは、Ｈ、Ｃ１〜２０−アルキル、Ｃ３〜２０−アルケニル、Ｃ３〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から独立して選択される１〜５個の置換基で置換されていてもよく；ここで、
ＲｇおよびＲｈは、Ｈ、Ｃ１〜１０−アルキル、Ｃ３〜１０−アルケニルおよびＣ３〜１０−アルキニルからなる群から独立して選択され、ここで、
Ｃ１〜１０−アルキル、Ｃ３〜１０−アルケニルおよびＣ３〜１０−アルキニルは、ハロゲン、ＣＮおよびＮＯ２からなる群から選択される１〜５個の置換基で置換されていてもよく、
Ｘは、Ｏ、ＳまたはＳｅからなる群からそれぞれの場合において選択され、
Ｑは、それぞれの場合において炭素原子であり、
Ｒは、Ｃ１〜５０−アルキル、Ｃ３〜５０−アルケニルおよびＣ３〜５０−アルキニルからなる群からそれぞれの場合において選択され、ここで、
Ｃ１〜５０−アルキル、Ｃ３〜５０−アルケニルおよびＣ３〜５０−アルキニルは、ＯＲａ、ＳＲａ、Ｓｉ（ＲＳｉａ）（ＲＳｉｂ）（ＲＳｉｃ）およびハロゲンからなる群から独立して選択される１〜１０個の置換基で置換されていてもよく；かつＣ１〜５０−アルキル、Ｃ３〜５０−アルケニルおよびＣ３〜５０−アルキニルの少なくとも２個のＣＨ２基、ただし隣接していないＣＨ２基は、ＯまたはＳで置き換えられていてもよく、ここで、
Ｒａは、Ｈ、Ｃ１〜２０−アルキル、Ｃ３〜２０−アルケニル、Ｃ３〜２０−アルキニル、Ｃ５〜６−シクロアルキルおよびＣ６〜１０−アリールからなる群から独立して選択され、
ＲＳｉａ、ＲＳｉｂおよびＲＳｉｃは、Ｈ、Ｃ１〜２０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、Ｏ−Ｓｉ（ＣＨ３）３からなる群から独立して選択され、
Ｃ１〜２０−アルキル、Ｃ２〜２０−アルケニルおよびＣ２〜２０−アルキニルは、ハロゲンおよびＣＮからなる群から選択される１〜１０個の置換基で置換されていてもよく、かつ
Ｌ１、Ｌ２、ｎおよびｍは、請求項１において定義したとおりである、請求項１または２記載のポリマー。
【請求項４】
Ｒ２、Ｒ２’、Ｒ２”およびＲ＊は、水素、置換されていないＣ１〜３０−アルキルおよびハロゲンからなる群からそれぞれの場合において選択され、
Ｘは、Ｏ、ＳまたはＳｅからなる群からそれぞれの場合において選択され、
Ｑは、それぞれの場合において炭素原子であり、
Ｒは、それぞれの場合において、置換されてないＣ１〜５０−アルキル、Ｃ３〜５０−アルケニルまたはＣ３〜５０−アルキニルであり、
Ｌ１、Ｌ２、ｎおよびｍは、請求項１において定義したとおりである、請求項１から３までのいずれか１項記載のポリマー。
【請求項５】
Ｒ２、Ｒ２’、Ｒ２”およびＲ＊は、それぞれの場合において水素であり、
Ｘは、それぞれの場合においてＳであり、
Ｑは、それぞれの場合において炭素原子であり、
Ｒは、それぞれの場合においてＣ１〜３６−アルキルであり、かつ
Ｌ１、Ｌ２、ｎおよびｍは、請求項１において定義したとおりである、請求項４記載のポリマー。
【請求項６】
Ｌ１およびＬ２は、互いに独立して、それぞれの場合において、Ｃ６〜３０−アリーレン、５〜３０員のヘテロアリーレンおよび
【化６】
2020501004.tif 000133
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、かつ
【化７】
2020501004.tif 000134
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗ、ＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく、かつ
ｎおよびｍは、請求項１において定義したとおりである、請求項１から５までのいずれか１項記載のポリマー。
【請求項７】
Ｌ１およびＬ２は、互いに独立して、それぞれの場合において、Ｃ６〜３０−アリーレンおよび５〜３０員のヘテロアリーレンおよび
【化８】
2020501004.tif 000135
からなる群から選択され、ここで、
Ｃ６〜３０−アリーレンおよび５〜３０員のヘテロアリーレンは、
【化９−１】
2020501004.tif 000136
【化９−２】
2020501004.tif 000137
【化９−３】
2020501004.tif 000138
［式中、
Ｒ１は、Ｒとして定義され、
Ｒ１０４およびＲ１０５は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０４およびＲ１０５は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］からなる群から選択され、ここで、
Ｃ６〜３０−アリーレンおよび５〜３０員のヘテロアリーレンは、Ｃ１〜３０−アルキルおよびハロゲンからなる群からそれぞれの場合において選択される１〜６個の置換基Ｒ３で置換されていてもよく、かつ
【化１０】
2020501004.tif 000139
は、Ｃ１〜３０−アルキル、Ｃ（Ｏ）−Ｒ４１、Ｃ（Ｏ）−ＯＲ４１およびＣＮからなる群からそれぞれの場合において選択される１または２個の置換基Ｒ４で置換されていてもよく、ここで、
Ｒ４１は、それぞれの場合においてＣ１〜３０−アルキルであり、
Ｘ’は、Ｏ、ＳまたはＳｅ、より好ましくはＳまたはＳｅ、特に好ましくはＳであり、かつ
ｎおよびｍは、請求項１において定義したとおりである、請求項６記載のポリマー。
【請求項８】
Ｌ１およびＬ２は、
【化１１−１】
2020501004.tif 000140
【化１１−２】
2020501004.tif 000141
［式中、
Ｒ１、Ｒ１０４およびＲ１０５は、請求項７において定義したとおりであり、
Ｘ’は、ＳまたはＳｅである］からなる群から互いに独立して選択される、請求項７記載のポリマー。
【請求項９】
Ｌ１およびＬ２は、
【化１２−１】
2020501004.tif 000142
【化１２−２】
2020501004.tif 000143
［式中、
Ｒ１は、請求項８において定義したとおりである］から選択される、請求項８記載のポリマー。
【請求項１０】
ｎは、０、１または２であり、
ｍは、０、１または２である、請求項１から９までのいずれか１項記載のポリマー。
【請求項１１】
ｎが０であり、かつ式（１−Ｉ）または（１−Ｉ’）
【化１３】
2020501004.tif 000144
［式中、Ｒ２、Ｒ２’、Ｒ２”、Ｑ、Ｍ１、Ｍ２、Ｘ、ＲおよびＬ２およびｍは、請求項１において定義したとおりであり、ｐは、２〜１０００の整数である］の単位を含む請求項１記載のポリマーを製造する方法であって、前記方法が、式（３）
【化１４−１】
2020501004.tif 000145
または式（３’）
【化１４−２】
2020501004.tif 000146
［式中、Ｚ＊は、それぞれの場合においてＩ、Ｂｒ、Ｃｌ、Ｏ−Ｓ（Ｏ）２ＣＦ３またはＨであり、かつＲ２、Ｒ２’、Ｑ、Ｍ１、Ｍ２、Ｘ、Ｒは、式（１−Ｉ）の化合物について定義したとおりである］の化合物を、式（１０）
【化１５】
2020501004.tif 000147
［式中、
Ｌ２は、式（１−Ｉ）または（１−Ｉ’）の化合物について定義したとおりであり、かつ
ＺａおよびＺｂは、Ｂ（ＯＺ１）（ＯＺ２）、ＳｎＺ１Ｚ２Ｚ３、
【化１６】
2020501004.tif 000148
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択され、
ＺａおよびＺｂは、Ｚ＊がＨの場合、Ｂｒである］の化合物と反応させる工程を含む、方法。
【請求項１２】
式
【化１７−１】
2020501004.tif 000149
【化１７−２】
2020501004.tif 000150
［式中、
Ｒ２、Ｒ２’、Ｒ２”、Ｑ、Ｍ１、Ｍ２、ＸおよびＲは、請求項１において定義したとおりであり、かつ
Ｚ＊は、それぞれの場合においてＩ、Ｂｒ、ＣｌまたはＯ−Ｓ（Ｏ）２ＣＦ３であり、
ＺａおよびＺｂは、Ｂ（ＯＺ１）（ＯＺ２）、ＳｎＺ１Ｚ２Ｚ３、
【化１８】
2020501004.tif 000151
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択される］の中間体。
【請求項１３】
請求項１から１０までのいずれか１項記載のポリマーを含む電子デバイス。
【請求項１４】
前記電子デバイスが有機電界効果トランジスタである、請求項１３記載の電子デバイス。
【請求項１５】
半導体材料としての、請求項１から１０までのいずれか１項記載のポリマーの使用。
【請求項１６】
発光材料としての、請求項１から１０までのいずれか１項記載のポリマーの使用。
【請求項１７】
発光材料としての、請求項１記載の化合物の使用。
【発明の詳細な説明】
【技術分野】
【０００１】
本発明は、新規モノマーおよびそれから製造されるポリマー、特にチエノ−インデノ−モノマーおよびポリマー、これらのモノマーおよびポリマーの製造方法、中間体、これらのポリマーを含む電子デバイス、ならびに半導体材料としてのこれらのポリマーの使用に関する。
【０００２】
有機半導体材料は、有機光起電力デバイス（ＯＰＶ）、有機電界効果トランジスタ（ＯＦＥＴ）、有機発光ダイオード（ＯＬＥＤ）、有機フォトダイオード（ＯＰＤ）および有機エレクトロクロミックデバイス（ＥＣＤ）などの電子デバイスに使用することができる。
【０００３】
有機半導体材料はスピンコーティングなどの液体処理技術と適合していることが望ましく、それというのも液体処理技術は加工性の点から都合がよく、ひいては低コストの有機半導体材料ベースの電子デバイスの製造を可能にするからである。さらに、液体処理技術はプラスチック基板と適合しており、ひいては軽量で機械的に柔軟性のある有機半導体材料ベースの電子デバイスの製造を可能にする。
【０００４】
有機光起電力デバイス（ＯＰＶ）、有機電界効果トランジスタ（ＯＦＥＴ）および有機フォトダイオード（ＯＰＤ）における用途において、有機半導体材料は高い電荷キャリア移動度を示すことがさらに望ましい。
【０００５】
有機光起電力デバイス（ＯＰＶ）および有機フォトダイオード（ＯＰＤ）における用途において、有機半導体材料は可視光の強い吸収も示すべきである。
【０００６】
本発明の目的は、有機半導体材料を提供することである。この目的は、本発明のポリマー、ポリマーを製造するための方法、ポリマーを製造するための中間体、ポリマーを含有する電子デバイス、ならびにポリマーの使用により解決される。
【０００７】
本発明のポリマーは、式
【化１−１】
2020501004.tif 000003
【化１−２】
2020501004.tif 000004
の少なくとも１個の単位を含む。
【０００８】
本発明の一部は、式
【化２】
2020501004.tif 000005
［式１、１’、２および２’において、
ｎは、０、１、２、３または４であり、
ｍは、０、１、２、３または４であり、
Ｍ１およびＭ２は、互いに独立して、芳香族または複素芳香族の単環式または二環式の環系であり；
Ｘは、Ｏ、Ｓ、ＳｅまたはＴｅ、好ましくはＯ、ＳまたはＳｅ、より好ましくはＳまたはＳｅからなる群から、最も好ましくはＳから、それぞれの場合において選択され；
Ｑは、Ｃ、ＳｉまたはＧｅ、好ましくはＣまたはＳｉからなる群から、最も好ましくはＣから、それぞれの場合において選択され；
Ｒは、Ｈ、Ｃ１〜１００−アルキル、Ｃ２〜１００−アルケニル、Ｃ２〜１００−アルキニル、Ｃ５〜１２−シクロアルキル、Ｃ６〜１８−アリール、５〜２０員のヘテロアリール、Ｃ（Ｏ）−Ｃ１〜１００−アルキル、Ｃ（Ｏ）−Ｃ５〜１２−シクロアルキルおよびＣ（Ｏ）−ＯＣ１〜１００−アルキルからなる群からそれぞれの場合において選択され、ここで、
Ｃ１〜１００−アルキル、Ｃ２〜１００−アルケニルおよびＣ２〜１００−アルキニルは、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜４０個の置換基で置換されていてもよく；かつＣ１〜１００−アルキル、Ｃ２〜１００−アルケニルおよびＣ２〜１００−アルキニルの少なくとも２個のＣＨ２基、ただし隣接していないＣＨ２基は、ＯまたはＳで置き換えられていてもよく、
Ｃ５〜１２−シクロアルキルは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲａまたはＮＲａ−ＣＯで置き換えられていてもよく、
Ｃ６〜１８−アリールおよび５〜２０員のヘテロアリールは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく、ここで、
ＲａおよびＲｂは、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
ＲＳｉａ、ＲＳｉｂおよびＲＳｉｃは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｄＲＳｉｅ］Ｏ−ＲＳｉｆ、ＮＲ５Ｒ６、ハロゲンおよびＯ−Ｃ（Ｏ）−Ｒ５からなる群から独立して選択され、ここで、
ｏは、１〜５０の整数であり、
ＲＳｉｄ、ＲＳｉｅ、ＲＳｉｆは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｇＲＳｉｈ］ｐ−ＲＳｉｉ、ＮＲ５０Ｒ６０、ハロゲンおよびＯ−Ｃ（Ｏ）−Ｒ５０からなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ５００Ｒ６００、ハロゲンおよびＯ−Ｃ（Ｏ）−Ｒ５００からなる群から独立して選択され、
Ｒ５、Ｒ６、Ｒ５０、Ｒ６０、Ｒ５００およびＲ６００は、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
Ｃ１〜６０−アルキル、Ｃ２〜６０−アルケニルおよびＣ２〜６０−アルキニルは、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜２０個の置換基で置換されていてもよく；かつＣ１〜６０−アルキル、Ｃ２〜６０−アルケニルおよびＣ２〜６０−アルキニルの少なくとも２個のＣＨ２基、ただし隣接していないＣＨ２基は、ＯまたはＳで置き換えられていてもよく、
Ｃ５〜８−シクロアルキルは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜５個の置換基で置換されていてもよく；かつＣ５〜８−シクロアルキルの１または２個のＣＨ２基、ただし隣接していないＣＨ２基は、Ｏ、Ｓ、ＯＣ（Ｏ）、ＣＯ、ＮＲｃまたはＮＲｃ−ＣＯで置き換えられていてもよく、
Ｃ６〜１４−アリールおよび５〜１４員のヘテロアリールは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から独立して選択される１〜５個の置換基で置換されていてもよく；ここで、
ＲｃおよびＲｄは、Ｈ、Ｃ１〜３０−アルキル、Ｃ２〜３０−アルケニルおよびＣ２〜３０−アルキニルからなる群から独立して選択され、
ＲＳｉｊ、ＲＳｉｋおよびＲＳｉｌは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｍＲＳｉｎ］ｑ−ＲＳｉｏ、ＮＲ７Ｒ８、ハロゲンおよびＯ−Ｃ（Ｏ）−Ｒ７からなる群から独立して選択され、ここで、
ｑは、１〜５０の整数であり、
ＲＳｉｍ、ＲＳｉｎ、ＲＳｉｏは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｐＲＳｉｑ］ｒ−ＲＳｉｒ、ＮＲ７０Ｒ８０、ハロゲンおよびＯ−Ｃ（Ｏ）−Ｒ７０からなる群から独立して選択され；ここで、
ｒは、１〜５０の整数であり、
ＲＳｉｐ、ＲＳｉｑ、ＲＳｉｒは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７、Ｒ８、Ｒ７０、Ｒ８０、Ｒ７００およびＲ８００は、Ｈ、Ｃ１〜３０−アルキル、Ｃ２〜３０−アルケニル、Ｃ２〜３０−アルキニル、Ｃ５〜６−シクロアルキル、Ｃ６〜１０−アリールおよび５〜１０員のヘテロアリールからなる群から独立して選択され、
Ｃ１〜３０−アルキル、Ｃ２〜３０−アルケニルおよびＣ２〜３０−アルキニルは、ハロゲン、ＣＮおよびＮＯ２からなる群から選択される１〜１０個の置換基で置換されていてもよく、
Ｒ２、Ｒ２’、Ｒ２”、Ｒ＊は、水素、Ｃ１〜３０−アルキル、Ｃ２〜３０−アルケニル、Ｃ２〜３０−アルキニル、Ｃ５〜１２−シクロアルキル、Ｃ６〜１８−アリール、５〜２０員のヘテロアリール、ＯＲ２１、ＯＣ（Ｏ）−Ｒ２１、Ｃ（Ｏ）−ＯＲ２１、Ｃ（Ｏ）−Ｒ２１、ＮＲ２１Ｒ２２、ＮＲ２１−Ｃ（Ｏ）Ｒ２２、Ｃ（Ｏ）−ＮＲ２１Ｒ２２、Ｎ［Ｃ（Ｏ）Ｒ２１］［Ｃ（Ｏ）Ｒ２２］、ＳＲ２１、ハロゲン、ＣＮ、ＳｉＲＳｉｓＲＳｉｔＲＳｉｕおよびＯＨからなる群からそれぞれの場合において独立して選択され、
Ｒ２１およびＲ２２は、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から独立して選択され、かつ
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｅまたはＮＲｅ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜６個の置換基で置換されていてもよく、ここで、
ＲＳｉｓ、ＲＳｉｔおよびＲＳｉｕは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｅおよびＲｆは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から独立して選択される１〜５個の置換基で置換されていてもよく；ここで、
ＲｇおよびＲｈは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく、
Ｌ１およびＬ２は、互いに独立して、それぞれの場合において、Ｃ６〜３０−アリーレン、５〜３０員のヘテロアリーレン、
【化３】
2020501004.tif 000006
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群からそれぞれの場合において選択される１〜６個の置換基で置換されていてもよく、ここで、
【化４】
2020501004.tif 000007
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗおよびＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］の化合物でもある。
【０００９】
ハロゲンは、Ｆ、Ｃｌ、ＢｒおよびＩであり得る。
【００１０】
Ｘは、好ましくは、それぞれの場合において同じである。
【００１１】
Ｑは、好ましくは、それぞれの場合において同じである。
【００１２】
Ｒ２は、好ましくは、それぞれの場合において同じである。
【００１３】
Ｒ＊は、好ましくは、それぞれの場合において同じである。
【００１４】
Ｃ１〜４−アルキル、Ｃ１〜１０−アルキル、Ｃ１〜２０−アルキル、Ｃ１〜３０−アルキル、Ｃ１〜３６−アルキル、Ｃ１〜５０−アルキル、Ｃ１〜６０−アルキルおよびＣ１〜１００−アルキルは、分岐していても分岐していなくてもよい。Ｃ１〜４−アルキルの例は、メチル、エチル、ｎ−プロピル、イソプロピル、ｎ−ブチル、ｓｅｃ−ブチル、イソブチルおよびｔｅｒｔ−ブチルである。Ｃ１〜１０−アルキルの例は、Ｃ１〜４−アルキル、ｎ−ペンチル、ネオペンチル、イソペンチル、ｎ−（１−エチル）プロピル、ｎ−ヘキシル、ｎ−ヘプチル、ｎ−オクチル、ｎ−（２−エチル）ヘキシル、ｎ−ノニルおよびｎ−デシルである。Ｃ１〜２０−アルキルの例は、Ｃ１〜１０−アルキルおよびｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ２０）である。Ｃ１〜３０−アルキル、Ｃ１〜３６−アルキル、Ｃ１〜５０−アルキル、Ｃ１〜６０−アルキルおよびＣ１〜１００−アルキルの例は、Ｃ１〜２０−アルキルおよびｎ−ドコシル（Ｃ２２）、ｎ−テトラコシル（Ｃ２４）、ｎ−ヘキサコシル（Ｃ２６）、ｎ−オクタコシル（Ｃ２８）およびｎ−トリアコンチル（Ｃ３０）である。
【００１５】
Ｃ２〜１０−アルケニル、Ｃ２〜２０−アルケニル、Ｃ２〜３０−アルケニル、Ｃ２〜６０−アルケニルおよびＣ２〜１００−アルケニルは、分岐していても分岐していなくてもよい。Ｃ１〜２０−アルケニルの例は、ビニル、プロペニル、シス−２−ブテニル、トランス−２−ブテニル、３−ブテニル、シス−２−ペンテニル、トランス−２−ペンテニル、シス−３−ペンテニル、トランス−３−ペンテニル、４−ペンテニル、２−メチル−３−ブテニル、ヘキセニル、ヘプテニル、オクテニル、ノネニルおよびドセニルである。Ｃ２〜２０−アルケニル、Ｃ２〜６０−アルケニルおよびＣ２〜１００−アルケニルの例は、Ｃ２〜１０−アルケニルおよびリノレイル（Ｃ１８）、リノレニル（Ｃ１８）、オレイル（Ｃ１８）およびアラキドニル（Ｃ２０）である。Ｃ２〜３０−アルケニルの例は、Ｃ２〜２０−アルケニルおよびエルシル（Ｃ２２）である。
【００１６】
Ｃ２〜１０−アルキニル、Ｃ２〜２０−アルキニル、Ｃ２〜６０−アルキニルおよびＣ２〜１００−アルキニルは、分岐していても分岐していなくてもよい。Ｃ２〜１０−アルキニルの例は、エチニル、２−プロピニル、２−ブチニル、３−ブチニル、ペンチニル、ヘキシニル、ヘプチニル、オクチニル、ノニニルおよびデシニルである。Ｃ２〜２０−アルキニル、Ｃ２〜３０−アルケニル、Ｃ２〜６０−アルキニルおよびＣ２〜１００−アルキニルは、ウンデシニル、ドデシニル、ウンデシニル、ドデシニル、トリデシニル、テトラデシニル、ペンタデシニル、ヘキサデシニル、ヘプタデシニル、オクタデシニルおよびノナデシニルおよびイコシニル（Ｃ２０）である。
【００１７】
Ｃ５〜６−シクロアルキルの例は、シクロペンチルおよびシクロヘキシルである。Ｃ５〜８−シクロアルキルの例は、Ｃ５〜６−シクロアルキルおよびシクロヘプチルおよびシクロオクチルである。Ｃ５〜１２−シクロアルキルは、Ｃ５〜８−シクロアルキルおよびシクロクロニル、シクロデシル、シクロウンデシルおよびシクロドデシルである。
【００１８】
Ｃ６〜１０−アリールの例は、フェニル、
【化５】
2020501004.tif 000008
である。
【００１９】
Ｃ６〜１４−アリールの例は、Ｃ６〜１０−アリールおよび
【化６】
2020501004.tif 000009
である。
【００２０】
Ｃ６〜１８−アリールの例は、Ｃ６〜１４−アリールおよび
【化７】
2020501004.tif 000010
である。
【００２１】
５〜１０員のヘテロアリールは、５〜１０員の単環式または多環式、例えば二環式、三環式または四環式の環系であり、少なくとも１個の複素芳香族環を含み、かつ非芳香族環も含んでいてよく、該環は＝Ｏで置換されていてもよい。
【００２２】
５〜１４員のヘテロアリールは、５〜１４員の単環式または多環式、例えば二環式、三環式または四環式の環系であり、少なくとも１個の複素芳香族環を含み、かつ非芳香族環も含んでいてよく、該環は＝Ｏで置換されていてもよい。
【００２３】
５〜２０員のヘテロアリールは、５〜２０員の単環式または多環式、例えば二環式、三環式または四環式の環系であり、少なくとも１個の複素芳香族環を含み、かつ非芳香族環も含んでいてよく、該環は＝Ｏで置換されていてもよい。
【００２４】
５〜１０員のヘテロアリールの例は、
【化８−１】
2020501004.tif 000011
【化８−２】
2020501004.tif 000012
である。
【００２５】
５〜１４員のヘテロアリールの例は、
【化９−１】
2020501004.tif 000013
【化９−２】
2020501004.tif 000014
である。
【００２６】
５〜２０員のヘテロアリールの例は、
【化１０−１】
2020501004.tif 000015
【化１０−２】
2020501004.tif 000016
である。
【００２７】
上記式中、
Ｒ１００およびＲ１０１は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１００およびＲ１０１は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮおよびＮＯ２からなる群から選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｑ、ＯＣ（Ｏ）−Ｒｑ、Ｃ（Ｏ）−ＯＲｑ、Ｃ（Ｏ）−Ｒｑ、ＮＲｑＲｒ、ＮＲｑ−Ｃ（Ｏ）Ｒｒ、Ｃ（Ｏ）−ＮＲｑＲｒ、Ｎ［Ｃ（Ｏ）Ｒｑ］［Ｃ（Ｏ）Ｒｒ］、ＳＲｑ、ハロゲン、ＣＮおよびＮＯ２からなる群から選択される１〜５個の置換基で置換されていてもよく；ここで、
ＲｑおよびＲｒは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい。
【００２８】
Ｃ６〜３０−アリーレンは、６〜３０員の単環式または多環式、例えば二環式、三環式、四環式、五環式または六環式の環系であり、少なくとも１個のＣ−芳香族環を含み、かつ非芳香族環または複素芳香族環も含んでいてよく、該環は＝Ｏで置換されていてもよい。
【００２９】
Ｃ６〜３０−アリーレンの例は、
【化１１−１】
2020501004.tif 000017
【化１１−２】
2020501004.tif 000018
［式中、
Ｒ１は、Ｈ、Ｃ１〜１００−アルキル、Ｃ２〜１００−アルケニル、Ｃ２〜１００−アルキニル、Ｃ５〜１２−シクロアルキル、Ｃ６〜１８−アリール、５〜２０員のヘテロアリール、Ｃ（Ｏ）−Ｃ１〜１００−アルキル、Ｃ（Ｏ）−Ｃ５〜１２−シクロアルキルおよびＣ（Ｏ）−ＯＣ１〜１００−アルキルからなる群からそれぞれの場合において選択され、ここで、
Ｃ１〜１００−アルキル、Ｃ２〜１００−アルケニルおよびＣ２〜１００−アルキニルは、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜４０個の置換基で置換されていてもよく；かつＣ１〜１００−アルキル、Ｃ２〜１００−アルケニルおよびＣ２〜１００−アルキニルの少なくとも２個のＣＨ２基、ただし隣接していないＣＨ２基は、ＯまたはＳで置き換えられていてもよく、
Ｃ５〜１２−シクロアルキルは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲａまたはＮＲａ−ＣＯで置き換えられていてもよく、
Ｃ６〜１８−アリールおよび５〜２０員のヘテロアリールは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａＲｂ、ＮＲａ−Ｃ（Ｏ）Ｒｂ、Ｃ（Ｏ）−ＮＲａＲｂ、Ｎ［Ｃ（Ｏ）Ｒａ］［Ｃ（Ｏ）Ｒｂ］、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲン、ＣＮおよびＮＯ２からなる群から独立して選択される１〜６個の置換基で置換されていてもよく、ここで、
ＲａおよびＲｂは、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
ＲＳｉａ、ＲＳｉｂおよびＲＳｉｃは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｄＲＳｉｅ］Ｏ−ＲＳｉｆ、ＮＲ５Ｒ６、ハロゲンおよびＯ−Ｃ（Ｏ）−Ｒ５からなる群から独立して選択され；ここで、
ｏは、１〜５０の整数であり、
ＲＳｉｄ、ＲＳｉｅ、ＲＳｉｆは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、Ｏ−Ｃ６〜１４−アリール、Ｏ−５〜１４員のヘテロアリール、−［Ｏ−ＳｉＲＳｉｇＲＳｉｈ］ｐ−ＲＳｉｉ、ＮＲ５０Ｒ６０、ハロゲンおよびＯ−Ｃ（Ｏ）−Ｒ５０からなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ５００Ｒ６００、ハロゲンおよびＯ−Ｃ（Ｏ）−Ｒ５００からなる群から独立して選択され、
Ｒ５、Ｒ６、Ｒ５０、Ｒ６０、Ｒ５００およびＲ６００は、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
Ｃ１〜６０−アルキル、Ｃ２〜６０−アルケニルおよびＣ２〜６０−アルキニルは、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜２０個の置換基で置換されていてもよく；かつＣ１〜６０−アルキル、Ｃ２〜６０−アルケニルおよびＣ２〜６０−アルキニルの少なくとも２個のＣＨ２基、ただし隣接していないＣＨ２基は、ＯまたはＳで置き換えられていてもよく、
Ｃ５〜８−シクロアルキルは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から選択される１〜５個の置換基で置換されていてもよく；かつＣ５〜８−シクロアルキルの１または２個のＣＨ２基、ただし隣接していないＣＨ２基は、Ｏ、Ｓ、ＯＣ（Ｏ）、ＣＯ、ＮＲｃまたはＮＲｃ−ＣＯで置き換えられていてもよく、
Ｃ６〜１４−アリールおよび５〜１４員のヘテロアリールは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、Ｎ［Ｃ（Ｏ）Ｒｃ］［Ｃ（Ｏ）Ｒｄ］、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲン、ＣＮおよびＮＯ２からなる群から独立して選択される１〜５個の置換基で置換されていてもよく；ここで、
ＲｃおよびＲｄは、Ｈ、Ｃ１〜３０−アルキル、Ｃ２〜３０−アルケニルおよびＣ２〜３０−アルキニルからなる群から独立して選択され、
ＲＳｉｊ、ＲＳｉｋおよびＲＳｉｌは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｍＲＳｉｎ］ｑ−ＲＳｉｏ、ＮＲ７Ｒ８、ハロゲンおよびＯ−Ｃ（Ｏ）−Ｒ７からなる群から独立して選択され、ここで、
ｑは、１〜５０の整数であり、
ＲＳｉｍ、ＲＳｉｎ、ＲＳｉｏは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｐＲＳｉｑ］ｒ−ＲＳｉｒ、ＮＲ７０Ｒ８０、ハロゲンおよびＯ−Ｃ（Ｏ）−Ｒ７０からなる群から独立して選択され；ここで、
ｒは、１〜５０の整数であり、
ＲＳｉｐ、ＲＳｉｑ、ＲＳｉｒは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７、Ｒ８、Ｒ７０、Ｒ８０、Ｒ７００およびＲ８００は、Ｈ、Ｃ１〜３０−アルキル、Ｃ２〜３０−アルケニル、Ｃ２〜３０−アルキニル、Ｃ５〜６−シクロアルキル、Ｃ６〜１０−アリールおよび５〜１０員のヘテロアリールからなる群から独立して選択され、
Ｃ１〜３０−アルキル、Ｃ２〜３０−アルケニルおよびＣ２〜３０−アルキニルは、ハロゲン、ＣＮおよびＮＯ２からなる群から選択される１〜１０個の置換基で置換されていてもよく、
Ｒ１０２およびＲ１０３は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０２およびＲ１０３は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］である。
【００３０】
５〜３０員のヘテロアリールは、５〜３０員の単環式または多環式、例えば二環式、三環式、四環式、五環式または六環式の環系であり、少なくとも１個の複素芳香族環を含み、かつ芳香族環または非芳香族環も含んでいてよく、該環は＝Ｏで置換されていてもよい。
【００３１】
５〜３０員のヘテロアリーレンの例は、
【化１２−１】
2020501004.tif 000019
【化１２−２】
2020501004.tif 000020
【化１２−３】
2020501004.tif 000021
【化１２−４】
2020501004.tif 000022
【化１２−５】
2020501004.tif 000023
［式中、
Ｒ１は、上記で定義したとおりであり、
Ｘ’は、Ｏ、Ｓ、ＳｅまたはＴｅ、好ましくはＯ、ＳまたはＳｅ、より好ましくはＳまたはＳｅからなる群から、最も好ましくはＳから、それぞれの場合において選択され；
Ｒ１０４およびＲ１０５は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０４およびＲ１０５は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；ここで、
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］である。
【００３２】
５〜１２員の環系は、Ｒ１００およびＲ１０１、それぞれＲ１０２およびＲ１０３、それぞれＲ１０４およびＲ１０５が結合している原子に加えて、ＣＨ２、Ｏ、ＳおよびＮＲｕからなる群から選択される環員を含んでいてよく、ここで、Ｒｕは、Ｈ、Ｃ１〜１０−アルキル、Ｃ２〜１０−アルケニルおよびＣ２〜１０−アルキニルからなる群からそれぞれの場合において選択される。
【００３３】
式１、１’、２および２’の部分が好ましく、ここで、Ｍ１およびＭ２は、Ｌ１とＬ２との間の電子的に共役した結合を可能にする。
【００３４】
式
【化１３−１】
2020501004.tif 000024
【化１３−２】
2020501004.tif 000025
【化１３−３】
2020501004.tif 000026
［ｎ、ｍ、Ｌ１、Ｌ２、Ｘ、Ｑ、Ｒ、Ｒ２、Ｒ２’、Ｒ２”は、上記で定義したとおりであり；
Ｙは、Ｏ、Ｓ、ＳｅまたはＴｅ、好ましくはＯ、ＳまたはＳｅ、より好ましくはＳまたはＳｅからなる群から、最も好ましくはＳから、それぞれの場合において選択される］の少なくとも１個の単位を含むポリマーが好ましい。
【００３５】
式１ａ、１ｂ、１ｄ、１ｅまたは１ｆの少なくとも１個の単位を含むポリマーがより好ましく、ここで、ｎ、ｍ、Ｌ１、Ｌ２、Ｘ、Ｑ、Ｒ、Ｒ２、Ｒ２’、Ｒ２”は、上記で定義したとおりである。
【００３６】
式
【化１４−１】
2020501004.tif 000027
【化１４−２】
2020501004.tif 000028
［式中、ｎ、ｍ、Ｌ１、Ｌ２、Ｘ、Ｑ、Ｒ、Ｒ２、Ｒ２’、Ｒ２”は、上記で定義したとおりである］の少なくとも１個の単位を含むポリマーがさらにより好ましい。
【００３７】
式
【化１５】
2020501004.tif 000029
［式中、ｎ、ｍ、Ｌ１、Ｌ２、Ｘ、Ｑ、Ｒ、Ｒ２、Ｒ２’、Ｒ２”は、上記で定義したとおりである］の少なくとも１個の単位を含むポリマーがさらにより一層好ましい。
【００３８】
式
【化１６】
2020501004.tif 000030
［式中、ｎ、ｍ、Ｌ１、Ｌ２、Ｘ、Ｑ、Ｒ、Ｒ２、Ｒ２’、Ｒ２”は、上記で定義したとおりである］の少なくとも１個の単位を含むポリマーが最も好ましい。
【００３９】
好ましくは、本発明のポリマーは、ポリマーの重量を基準にして少なくとも６０重量％の式（１）または（１’）の単位を含む。
【００４０】
より好ましくは、本発明のポリマーは、ポリマーの重量を基準にして少なくとも８０重量％の式（１）または（１’）の単位を含む。
【００４１】
最も好ましくは、本発明のポリマーは、本質的に式（１）または（１’）の単位からなる。
【００４２】
好ましくは、ＲおよびＲ１は、Ｈ、Ｃ１〜１００−アルキル、Ｃ２〜１００−アルケニル、Ｃ２〜１００−アルキニル、Ｃ５〜１２−シクロアルキル、Ｃ６〜１８−アリールおよび５〜２０員のヘテロアリールからなる群からそれぞれの場合において選択され、ここで、
Ｃ１〜１００−アルキル、Ｃ２〜１００−アルケニルおよびＣ２〜１００−アルキニルは、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜４０個の置換基で置換されていてもよく；かつＣ１〜１００−アルキル、Ｃ２〜１００−アルケニルおよびＣ２〜１００−アルキニルの少なくとも２個のＣＨ２基、ただし隣接していないＣＨ２基は、ＯまたはＳで置き換えられていてもよく、
Ｃ５〜１２−シクロアルキルは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲａまたはＮＲａ−ＣＯで置き換えられていてもよく、
Ｃ６〜１８−アリールおよび５〜２０員のヘテロアリールは、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜６個の置換基で置換されていてもよく、ここで、
ＲａおよびＲｂは、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
ＲＳｉａ、ＲＳｉｂおよびＲＳｉｃは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、５〜１４員のヘテロアリール、Ｏ−Ｃ１〜６０−アルキル、Ｏ−Ｃ２〜６０−アルケニル、Ｏ−Ｃ２〜６０−アルキニル、Ｏ−Ｃ５〜８−シクロアルキル、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅおよびＲＳｉｆは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈおよびＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、Ｏ−Ｓｉ（ＣＨ３）３からなる群から独立して選択され、
Ｃ１〜６０−アルキル、Ｃ２〜６０−アルケニルおよびＣ２〜６０−アルキニルは、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から選択される１〜２０個の置換基で置換されていてもよく；かつＣ１〜６０−アルキル、Ｃ２〜６０−アルケニルおよびＣ２〜６０−アルキニルの少なくとも２個のＣＨ２基、ただし隣接していないＣＨ２基は、ＯまたはＳで置き換えられていてもよく、
Ｃ５〜８−シクロアルキルは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃＲｄ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から選択される１〜５個の置換基で置換されていてもよく；かつＣ５〜８−シクロアルキルの１または２個のＣＨ２基、ただし隣接していないＣＨ２基は、Ｏ、Ｓ、ＯＣ（Ｏ）、ＣＯ、ＮＲｃまたはＮＲｃ−ＣＯで置き換えられていてもよく、
Ｃ６〜１４−アリールおよび５〜１４員のヘテロアリールは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から独立して選択される１〜５個の置換基で置換されていてもよく；ここで、
ＲｃおよびＲｄは、Ｈ、Ｃ１〜３０−アルキル、Ｃ２〜３０−アルケニルおよびＣ２〜３０−アルキニルからなる群から独立して選択され、
ＲＳｉｊ、ＲＳｉｋおよびＲＳｉｌは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、−［Ｏ−ＳｉＲＳｉｍＲＳｉｎ］ｑ−ＲＳｉｏからなる群から独立して選択され、ここで、
ｑは、１〜５０の整数であり、
ＲＳｉｍ、ＲＳｉｎ、ＲＳｉｏは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、−［Ｏ−ＳｉＲＳｉｐＲＳｉｑ］ｒ−ＲＳｉｒ、ＮＲ７０Ｒ８０、ハロゲンおよびＯ−Ｃ（Ｏ）−Ｒ７０からなる群から独立して選択され；ここで、
ｒは、１〜５０の整数であり、
ＲＳｉｐ、ＲＳｉｑ、ＲＳｉｒは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、５〜１０員のヘテロアリール、Ｏ−Ｃ１〜３０−アルキル、Ｏ−Ｃ２〜３０−アルケニル、Ｏ−Ｃ２〜３０−アルキニル、Ｏ−Ｃ５〜６−シクロアルキル、Ｏ−Ｃ６〜１０−アリール、Ｏ−５〜１０員のヘテロアリール、Ｏ−Ｓｉ（ＣＨ３）３、ＮＲ７００Ｒ８００、ハロゲンおよびＯ−Ｃ（Ｏ）−Ｒ７００からなる群から独立して選択され、
Ｒ７０、Ｒ８０、Ｒ７００およびＲ８００は、Ｈ、Ｃ１〜３０−アルキル、Ｃ２〜３０−アルケニル、Ｃ２〜３０−アルキニル、Ｃ５〜６−シクロアルキル、Ｃ６〜１０−アリールおよび５〜１０員のヘテロアリールからなる群から独立して選択され、
Ｃ１〜３０−アルキル、Ｃ２〜３０−アルケニルおよびＣ２〜３０−アルキニルは、ハロゲンおよびＣＮからなる群から選択される１〜１０個の置換基で置換されていてもよい。
【００４３】
より好ましくは、ＲおよびＲ１は、Ｃ１〜１００−アルキル、Ｃ２〜１００−アルケニルおよびＣ２〜１００−アルキニルからなる群からそれぞれの場合において選択され、ここで、
Ｃ１〜１００−アルキル、Ｃ２〜１００−アルケニルおよびＣ２〜１００−アルキニルは、Ｃ５〜８−シクロアルキル、Ｃ６〜１４−アリール、５〜１４員のヘテロアリール、ＯＲａ、ＯＣ（Ｏ）−Ｒａ、Ｃ（Ｏ）−ＯＲａ、Ｃ（Ｏ）−Ｒａ、ＮＲａ−Ｃ（Ｏ）Ｒｂ、Ｃ（Ｏ）−ＮＲａＲｂ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜４０個の置換基で置換されていてもよく；かつＣ１〜１００−アルキル、Ｃ２〜１００−アルケニルおよびＣ２〜１００−アルキニルの少なくとも２個のＣＨ２基、ただし隣接していないＣＨ２基は、ＯまたはＳで置き換えられていてもよく、ここで、
ＲａおよびＲｂは、Ｈ、Ｃ１〜６０−アルキル、Ｃ２〜６０−アルケニル、Ｃ２〜６０−アルキニル、Ｃ５〜８−シクロアルキル、Ｃ６〜１４−アリールおよび５〜１４員のヘテロアリールからなる群から独立して選択され、
ＲＳｉａ、ＲＳｉｂおよびＲＳｉｃは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅおよびＲＳｉｆは、Ｈ、Ｃ１〜６０−アルキル、Ｃ２〜６０−アルケニル、Ｃ２〜６０−アルキニル、Ｃ５〜８−シクロアルキル、Ｃ６〜１４−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈおよびＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、Ｏ−Ｓｉ（ＣＨ３）３からなる群から独立して選択され、
Ｃ１〜６０−アルキル、Ｃ２〜６０−アルケニルおよびＣ２〜６０−アルキニルは、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から選択される１〜２０個の置換基で置換されていてもよく；かつＣ１〜６０−アルキル、Ｃ２〜６０−アルケニルおよびＣ２〜６０−アルキニルの少なくとも２個のＣＨ２基、ただし隣接していないＣＨ２基は、ＯまたはＳで置き換えられていてもよく、
Ｃ５〜８−シクロアルキルは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から選択される１〜５個の置換基で置換されていてもよく；かつＣ５〜８−シクロアルキルの１または２個のＣＨ２基、ただし隣接していないＣＨ２基は、Ｏ、Ｓ、ＯＣ（Ｏ）、ＣＯ、ＮＲｃまたはＮＲｃ−ＣＯで置き換えられていてもよく、
Ｃ６〜１４−アリールおよび５〜１４員のヘテロアリールは、Ｃ１〜３０−アルキル、Ｃ２〜３０−アルケニル、Ｃ２〜３０−アルキニル、Ｃ５〜６−シクロアルキル、Ｃ６〜１０−アリール、ＯＲｃ、ＯＣ（Ｏ）−Ｒｃ、Ｃ（Ｏ）−ＯＲｃ、Ｃ（Ｏ）−Ｒｃ、ＮＲｃ−Ｃ（Ｏ）Ｒｄ、Ｃ（Ｏ）−ＮＲｃＲｄ、ＳＲｃ、Ｓｉ（ＲＳｉｊ）（ＲＳｉｋ）（ＲＳｉｌ）、−Ｏ−Ｓｉ（ＲＳｉｊ）（ＲＳｉｋ）（ＲＳｉｌ）、ハロゲンおよびＣＮからなる群から独立して選択される１〜５個の置換基で置換されていてもよく；ここで、
ＲｃおよびＲｄは、Ｈ、Ｃ１〜３０−アルキル、Ｃ２〜３０−アルケニルおよびＣ２〜３０−アルキニルからなる群から独立して選択され、
ＲＳｉｊ、ＲＳｉｋおよびＲＳｉｌは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、−［Ｏ−ＳｉＲＳｉｍＲＳｉｎ］ｑ−ＲＳｉｏからなる群から独立して選択され、ここで、
ｑは、１〜５０の整数であり、
ＲＳｉｍ、ＲＳｉｎ、ＲＳｉｏは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、−［Ｏ−ＳｉＲＳｉｐＲＳｉｑ］ｒ−ＲＳｉｒからなる群から独立して選択され、ここで、
ｒは、１〜５０の整数であり、
ＲＳｉｐ、ＲＳｉｑ、ＲＳｉｒは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、Ｏ−Ｓｉ（ＣＨ３）３からなる群から独立して選択され、
Ｃ１〜３０−アルキル、Ｃ２〜３０−アルケニルおよびＣ２〜３０−アルキニルは、ハロゲンおよびＣＮからなる群から選択される１〜１０個の置換基で置換されていてもよい。
【００４４】
さらにより好ましくは、ＲおよびＲ１は、Ｃ１〜５０−アルキル、Ｃ２〜５０−アルケニルおよびＣ２〜５０−アルキニルからなる群からそれぞれの場合において選択され、ここで、
Ｃ１〜５０−アルキル、Ｃ２〜５０−アルケニルおよびＣ２〜５０−アルキニルは、Ｃ５〜６−シクロアルキル、Ｃ６〜１０−アリール、５〜１０員のヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜２０個の置換基で置換されていてもよく；かつＣ１〜５０−アルキル、Ｃ２〜５０−アルケニルおよびＣ２〜５０−アルキニルの少なくとも２個のＣＨ２基、ただし隣接していないＣＨ２基は、ＯまたはＳで置き換えられていてもよく、ここで、
Ｒａは、Ｈ、Ｃ１〜３０−アルキル、Ｃ２〜３０−アルケニル、Ｃ２〜３０−アルキニル、Ｃ５〜６−シクロアルキルおよびＣ６〜１０−アリールから独立して選択され、
ＲＳｉａ、ＲＳｉｂおよびＲＳｉｃは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜３０−アルケニル、Ｃ２〜３０−アルキニル、Ｃ５〜６−シクロアルキル、Ｃ６〜１０−アリール、Ｏ−Ｓｉ（ＣＨ３）３からなる群から独立して選択され、
Ｃ１〜３０−アルキル、Ｃ２〜３０−アルケニルおよびＣ２〜３０−アルキニルは、ハロゲンおよびＣＮからなる群から選択される１〜１０個の置換基で置換されていてもよい。
【００４５】
さらにより一層好ましくは、ＲおよびＲ１は、Ｃ１〜５０−アルキル、Ｃ３〜５０−アルケニルおよびＣ３〜５０−アルキニルからなる群からそれぞれの場合において選択され、ここで、
Ｃ１〜５０−アルキル、Ｃ３〜５０−アルケニルおよびＣ３〜５０−アルキニルは、Ｃ５〜６−シクロアルキル、Ｃ６〜１０−アリール、５〜１０員のヘテロアリール、ＯＲａ、ＳＲａ、Ｓｉ（ＲＳｉａ）（ＲＳｉｂ）（ＲＳｉｃ）、ハロゲンおよびＣＮからなる群から独立して選択される１〜２０個の置換基で置換されていてもよく；かつＣ１〜３６−アルキル、Ｃ２〜３６−アルケニルおよびＣ２〜３６−アルキニルの少なくとも２個のＣＨ２基、ただし隣接していないＣＨ２基は、ＯまたはＳで置き換えられていてもよく、ここで、
Ｒａは、Ｈ、Ｃ１〜２０−アルキル、Ｃ３〜２０−アルケニル、Ｃ３〜２０−アルキニル、Ｃ５〜６−シクロアルキルおよびＣ６〜１０−アリールからなる群から独立して選択され、
ＲＳｉａ、ＲＳｉｂおよびＲＳｉｃは、Ｈ、Ｃ１〜２０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、Ｏ−Ｓｉ（ＣＨ３）３からなる群から独立して選択され、
Ｃ１〜２０−アルキル、Ｃ２〜２０−アルケニルおよびＣ２〜２０−アルキニルは、ハロゲンおよびＣＮからなる群から選択される１〜１０個の置換基で置換されていてもよい。
【００４６】
最も好ましくは、ＲおよびＲ１は、Ｃ１〜５０−アルキル、Ｃ３〜５０−アルケニルおよびＣ３〜５０−アルキニルからなる群からそれぞれの場合において選択され、ここで、
Ｃ１〜５０−アルキル、Ｃ３〜５０−アルケニルおよびＣ３〜５０−アルキニルは、ＯＲａ、ＳＲａ、Ｓｉ（ＲＳｉａ）（ＲＳｉｂ）（ＲＳｉｃ）およびハロゲンからなる群から独立して選択される１〜１０個の置換基で置換されていてもよく；かつＣ１〜５０−アルキル、Ｃ３〜５０−アルケニルおよびＣ３〜５０−アルキニルの少なくとも２個のＣＨ２基、ただし隣接していないＣＨ２基は、ＯまたはＳで置き換えられていてもよく、ここで、
Ｒａは、Ｈ、Ｃ１〜２０−アルキル、Ｃ３〜２０−アルケニル、Ｃ３〜２０−アルキニル、Ｃ５〜６−シクロアルキルおよびＣ６〜１０−アリールから独立して選択され、
ＲＳｉａ、ＲＳｉｂおよびＲＳｉｃは、Ｈ、Ｃ１〜２０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｄＲＳｉｅ］Ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、Ｏ−Ｓｉ（ＣＨ３）３からなる群から独立して選択され、
Ｃ１〜２０−アルキル、Ｃ２〜２０−アルケニルおよびＣ２〜２０−アルキニルは、ハロゲンおよびＣＮからなる群から選択される１〜１０個の置換基で置換されていてもよい。
【００４７】
特に好ましくは、ＲおよびＲ１は、Ｃ１〜５０−アルキル、Ｃ３〜５０−アルケニルおよびＣ３〜５０−アルキニルからなる群からそれぞれの場合において選択され、ここで、
Ｃ１〜５０−アルキル、Ｃ３〜５０−アルケニルおよびＣ３〜５０−アルキニルは、１〜１０個のフッ素基で置換されていてもよく；かつＣ１〜５０−アルキル、Ｃ３〜５０−アルケニルおよびＣ３〜５０−アルキニルの少なくとも２個のＣＨ２基、ただし隣接していないＣＨ２基は、ＯまたはＳで置き換えられていてもよい。
【００４８】
特に、ＲおよびＲ１は、それぞれの場合において、置換されていないＣ１〜５０−アルキル、Ｃ３〜５０−アルケニルおよびＣ３〜５０−アルキニル、特にＣ１〜３６−アルキル、さらに特にＣ８〜３６−アルキルである。
【００４９】
好ましくは、Ｒ２、Ｒ２’、Ｒ２”およびＲ＊は、水素、Ｃ１〜３０−アルキルおよびハロゲンからなる群からそれぞれの場合において選択され、ここで、
Ｃ１〜３０−アルキルは、Ｃ５〜８−シクロアルキル、Ｃ６〜１４−アリール、５〜１４員のヘテロアリール、ＯＲｅ、ＯＣ（Ｏ）−Ｒｅ、Ｃ（Ｏ）−ＯＲｅ、Ｃ（Ｏ）−Ｒｅ、ＮＲｅＲｆ、ＮＲｅ−Ｃ（Ｏ）Ｒｆ、Ｃ（Ｏ）−ＮＲｅＲｆ、Ｎ［Ｃ（Ｏ）Ｒｅ］［Ｃ（Ｏ）Ｒｆ］、ＳＲｅ、ハロゲン、ＣＮ、ＳｉＲＳｉｓＲＳｉｔＲＳｉｕおよびＮＯ２からなる群から独立して選択される１〜１０個の置換基で置換されていてもよく；かつＣ１〜３０−アルキルの少なくとも２個のＣＨ２基、ただし隣接していないＣＨ２基は、ＯまたはＳで置き換えられていてもよく、ここで、
ＲＳｉｓ、ＲＳｉｔおよびＲＳｉｕは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｅおよびＲｆは、Ｈ、Ｃ１〜２０−アルキル、Ｃ３〜２０−アルケニル、Ｃ３〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ３〜２０−アルケニルおよびＣ３〜２０−アルキニルは、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｇ、ＯＣ（Ｏ）−Ｒｇ、Ｃ（Ｏ）−ＯＲｇ、Ｃ（Ｏ）−Ｒｇ、ＮＲｇＲｈ、ＮＲｇ−Ｃ（Ｏ）Ｒｈ、Ｃ（Ｏ）−ＮＲｇＲｈ、Ｎ［Ｃ（Ｏ）Ｒｇ］［Ｃ（Ｏ）Ｒｈ］、ＳＲｇ、ハロゲン、ＣＮおよびＮＯ２からなる群から独立して選択される１〜５個の置換基で置換されていてもよく；ここで、
ＲｇおよびＲｈは、Ｈ、Ｃ１〜１０−アルキル、Ｃ３〜１０−アルケニルおよびＣ３〜１０−アルキニルからなる群から独立して選択され、ここで、
Ｃ１〜１０−アルキル、Ｃ３〜１０−アルケニルおよびＣ３〜１０−アルキニルは、ハロゲン、ＣＮおよびＮＯ２からなる群から選択される１〜５個の置換基で置換されていてもよい。
【００５０】
より好ましくは、Ｒ２、Ｒ２’、Ｒ２”およびＲ＊は、水素、置換されていないＣ１〜３０−アルキルおよびハロゲンからなる群からそれぞれの場合において選択される。
【００５１】
特に、Ｒ２、Ｒ２’、Ｒ２”およびＲ＊は、それぞれの場合において水素である。
【００５２】
好ましくは、ｎは、０、１または２である。より好ましくは、ｎは、０または１である。最も好ましくは、ｎは、０である。
【００５３】
好ましくは、ｍは、０、１または２である。
【００５４】
いくつかの実施形態において、Ｌ１およびＬ２は、互いに独立して、それぞれの場合において、Ｃ６〜３０−アリーレン、５〜３０員のヘテロアリーレンおよび
【化１７】
2020501004.tif 000031
からなる群から好ましくは選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、かつ
【化１８】
2020501004.tif 000032
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗ、ＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ３〜２０−アルケニル、Ｃ３〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ３〜２０−アルケニルおよびＣ３〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ3〜１０−アルケニルおよびＣ3〜１０−アルキニルからなる群から独立して選択され、ここで、
Ｃ１〜１０−アルキル、Ｃ3〜１０−アルケニルおよびＣ3〜１０−アルキニルは、ハロゲン、ＣＮおよびＮＯ２からなる群から選択される１〜５個の置換基で置換されていてもよい。
【００５５】
いくつかの実施形態において、Ｌ１およびＬ２は、互いに独立して、それぞれの場合において、Ｃ６〜３０−アリーレンおよび５〜３０員のヘテロアリーレンおよび
【化１９】
2020501004.tif 000033
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、かつ
【化２０】
2020501004.tif 000034
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよい。
【００５６】
好ましくは、Ｌ１およびＬ２は、互いに独立して、それぞれの場合において、Ｃ６〜３０−アリーレンおよび５〜３０員のヘテロアリーレンおよび
【化２１】
2020501004.tif 000035
からなる群から選択され、ここで、
Ｃ６〜３０−アリーレンおよび５〜３０員のヘテロアリーレンは、
【化２２−１】
2020501004.tif 000036
【化２２−２】
2020501004.tif 000037
［式中、
Ｒ１０４およびＲ１０５は、独立して、それぞれの場合において、Ｈ、またはＣ１〜２０−アルキルおよびＣ６〜１４−アリールからなる群から選択され、ここで、
Ｃ１〜２０−アルキルは、ＯＲｓおよびハロゲンからなる群から選択される１〜５個の置換基で置換されていてもよく；
Ｃ６〜１４−アリールは、Ｃ１〜１０−アルキル、ＯＲｓおよびハロゲンからなる群から独立して選択される１〜５個の置換基で置換されていてもよく；
Ｒｓは、ＨおよびＣ１〜１０−アルキルからなる群から独立して選択され、
Ｒ１は、Ｃ１〜３６−アルキル、Ｃ３〜３６−アルケニルおよびＣ３〜３６−アルキニルからなる群からそれぞれの場合において選択され、ここで、
Ｃ１〜３６−アルキル、Ｃ３〜３６−アルケニルおよびＣ３〜３６−アルキニルは、Ｃ５〜６−シクロアルキル、Ｃ６〜１０−アリール、５〜１０員のヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜２０個の置換基で置換されていてもよく；かつＣ１〜３６−アルキル、Ｃ２〜３６−アルケニルおよびＣ２〜３６−アルキニルの少なくとも２個のＣＨ２基、ただし隣接していないＣＨ２基は、ＯまたはＳで置き換えられていてもよく、ここで、
Ｒａは、Ｈ、Ｃ１〜２０−アルキル、Ｃ３〜２０−アルケニル、Ｃ３〜２０−アルキニル、Ｃ５〜６−シクロアルキルおよびＣ６〜１０−アリールからなる群から独立して選択され、
ＲＳｉａ、ＲＳｉｂ、ＲＳｉｃは、Ｈ、Ｃ１〜２０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｄＲＳｉｅ］ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、Ｏ−Ｓｉ（ＣＨ３）３からなる群から独立して選択され、
Ｃ１〜２０−アルキル、Ｃ２〜２０−アルケニルおよびＣ２〜２０−アルキニルは、ハロゲンおよびＣＮからなる群から選択される１〜１０個の置換基で置換されていてもよい］からなる群から選択される。
【００５７】
Ｃ６〜３０−アリーレンおよび５〜３０員のヘテロアリーレンは、Ｃ１〜３０−アルキル、Ｃ１〜３０−アルコキシ、ＣＮおよびハロゲンからなる群からそれぞれの場合において選択される１〜６個の置換基Ｒ３で置換されていてもよく、かつ
【化２３】
2020501004.tif 000038
は、Ｃ１〜３０−アルキル、Ｃ（Ｏ）−Ｒ４１、Ｃ（Ｏ）−ＯＲ４１およびＣＮからなる群からそれぞれの場合において選択される１または２個の置換基Ｒ４で置換されていてもよく、ここで、
Ｒ４１は、それぞれの場合においてＣ１〜３０−アルキルである。
【００５８】
より好ましくは、Ｌ１およびＬ２は、互いに独立して、それぞれの場合において、Ｃ６〜３０−アリーレンおよび５〜３０員のヘテロアリーレンおよび
【化２４】
2020501004.tif 000039
であり、ここで、
Ｃ６〜３０−アリーレンおよび５〜３０員のヘテロアリーレンは、
【化２５−１】
2020501004.tif 000040
【化２５−２】
2020501004.tif 000041
［式中、
Ｒ１０４およびＲ１０５は、互いに独立して、それぞれの場合において、ＨおよびＣ１〜２０−アルキルからなる群から選択され、
Ｘ’は、Ｏ、ＳまたはＳｅ、好ましくはＳまたはＳｅ、特に好ましくはＳである］からなる群から選択される。
【００５９】
Ｒ１は、互いに独立して、それぞれの場合においてＣ１〜３６−アルキルであり、ここで、
５〜３０員のヘテロアリーレンは、Ｃ１〜３０−アルキル、Ｃ１〜３０−アルコキシ、ＣＮおよびハロゲンからなる群からそれぞれの場合において選択される１〜６個の置換基Ｒ３で置換されていてもよく、
【化２６】
2020501004.tif 000042
は置換されていない。
【００６０】
特に、Ｌ１およびＬ２は、互いに独立して、それぞれの場合において、Ｃ６〜３０−アリーレンおよび５〜３０員のヘテロアリーレンおよび
【化２７】
2020501004.tif 000043
であり、ここで、
Ｃ６〜３０−アリーレンおよび５〜３０員のヘテロアリーレンは、
【化２８】
2020501004.tif 000044
からなる群から選択され、ここで、
５〜３０員のヘテロアリーレンは置換されておらず、
Ｘ’は、Ｏ、ＳまたはＳｅ、好ましくはＳまたはＳｅ、特に好ましくはＳである。
【００６１】
Ｒ１は、独立して、それぞれの場合においてＣ１〜３６−アルキルである。
【００６２】
式（１）または（１’）の少なくとも１個の単位を含むさらにより好ましいポリマーにおいて、
Ｒ１は、Ｃ１〜３６−アルキル、Ｃ２〜３６−アルケニルおよびＣ２〜３６−アルキニルからなる群からそれぞれの場合において選択され、ここで、
Ｃ１〜３６−アルキル、Ｃ２〜３６−アルケニルおよびＣ２〜３６−アルキニルは、Ｃ５〜６−シクロアルキル、Ｃ６〜１０−アリール、５〜１０員のヘテロアリール、ＯＲａ、ＳＲａ、Ｓｉ（ＲＳｉａ）（ＲＳｉｂ）（ＲＳｉｃ）、−Ｏ−Ｓｉ（ＲＳｉａ）（ＲＳｉｂ）（ＲＳｉｃ）、ハロゲンおよびＣＮからなる群から独立して選択される１〜２０個の置換基で置換されていてもよく；かつＣ１〜３６−アルキル、Ｃ２〜３６−アルケニルおよびＣ２〜３６−アルキニルの少なくとも２個のＣＨ２基、ただし隣接していないＣＨ２基は、ＯまたはＳで置き換えられていてもよく、ここで、
ＲａおよびＲｂ、Ｈ、Ｃ１〜２０−アルキル、Ｃ２〜２０−アルケニル、Ｃ２〜２０−アルキニル、Ｃ５〜６−シクロアルキルおよびＣ６〜１０−アリールからなる群から独立して選択され、
ＲＳｉａ、ＲＳｉｂおよびＲＳｉｃは、Ｈ、Ｃ１〜２０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｄＲＳｉｅ］ｏ−ＲＳｉｆからなる群から独立して選択され、ここで、
ｏは、１〜５０の整数であり、
ＲＳｉｄ、ＲＳｉｅ、ＲＳｉｆは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、−［Ｏ−ＳｉＲＳｉｇＲＳｉｈ］ｐ−ＲＳｉｉからなる群から独立して選択され、ここで、
ｐは、１〜５０の整数であり、
ＲＳｉｇ、ＲＳｉｈ、ＲＳｉｉは、Ｈ、Ｃ１〜３０−アルキル、Ｃ２〜２０−アルケニル、Ｃ２〜２０−アルキニル、Ｃ５〜６−シクロアルキル、Ｃ６〜１０−アリール、Ｏ−Ｓｉ（ＣＨ３）３からなる群から独立して選択され、
Ｃ１〜２０−アルキル、Ｃ２〜２０−アルケニルおよびＣ２〜２０−アルキニルは、ハロゲンおよびＣＮからなる群から選択される１〜１０個の置換基で置換されていてもよく、
Ｒ２は、置換されていない水素、Ｃ１〜３０−アルキルおよびハロゲンからなる群からそれぞれの場合において選択され、
ｎは、０または１であり、
ｍは、０、１または２であり、かつ
Ｌ１およびＬ２は、互いに独立して、それぞれの場合において、５〜３０員のヘテロアリーレンおよび
【化２９】
2020501004.tif 000045
からなる群から選択され、ここで、
５〜３０員のヘテロアリーレンは、
【化３０】
2020501004.tif 000046
［式中、
Ｒ１０４およびＲ１０５は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０４およびＲ１０５は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］からなる群から選択され、ここで、
５〜３０員のヘテロアリーレンは、Ｃ１〜３０−アルキルおよびハロゲンからなる群からそれぞれの場合において選択される１〜６個の置換基Ｒ３で置換されていてもよく、かつ
【化３１】
2020501004.tif 000047
は、Ｃ１〜３０−アルキル、Ｃ（Ｏ）−Ｒ４１、Ｃ（Ｏ）−ＯＲ４１およびＣＮからなる群からそれぞれの場合において選択される１または２個の置換基Ｒ４で置換されていてもよく、ここで、
Ｒ４１は、それぞれの場合においてＣ１〜３０−アルキルである。
【００６３】
式（１）または（１’）の少なくとも１個の単位を含む最も好ましいポリマーにおいて、
Ｒ１は、それぞれの場合において、置換されていないＣ１〜３６−アルキルであり、
Ｒ２は、水素であり、
ｎは、０であり、
ｍは、０、１または２であり、かつ
Ｌ１およびＬ２は、互いに独立して、それぞれの場合において５〜３０員のヘテロアリーレンであり、ここで、
５〜３０員のヘテロアリーレンは、
【化３２】
2020501004.tif 000048
からなる群から選択され、ここで、
５〜３０員のヘテロアリーレンは、Ｒ３、特にフッ素で置換されていてもよい。
【００６４】
他の好ましい実施形態において、Ｌ１およびＬ２は、
【化３３−１】
2020501004.tif 000049
【化３３−２】
2020501004.tif 000050
［式中、
Ｒ１は、それぞれの場合において、置換されていないＣ１〜３６−アルキルであり、
Ｒ３およびＲ４は、水素であり、
ｎは、０、１または２であり、
ｍは、０、１または２である］から選択される。
【００６５】
本発明の特に好ましいポリマーは、式
【化３４−１】
2020501004.tif 000051
【化３４−２】
2020501004.tif 000052
【化３４−３】
2020501004.tif 000053
［式中、ｐは、２〜１０００の整数であり、
Ｘ、Ｘ’、Ｑ、Ｒ、Ｒ２、Ｒ２’、Ｒ２”は、上記で定義したとおりである］の少なくとも１個の単位を含み、ここで、
式１ａ−１の少なくとも１個の基を含むポリマーが特に好ましい。
【００６６】
本発明の別の実施形態において、特に好ましいポリマーは、式
【化３５−１】
2020501004.tif 000054
【化３５−２】
2020501004.tif 000055
の少なくとも１個の単位を含み、ここで、
式１ｂ−１の少なくとも１個の基を含むポリマーが特に好ましく、かつ
本発明のさらに別の実施形態において、特に好ましいポリマーは、式
【化３６−１】
2020501004.tif 000056
【化３６−２】
2020501004.tif 000057
【化３６−３】
2020501004.tif 000058
［式中、ｐは、２〜１０００の整数であり、
Ｘ、Ｘ’、Ｑ、Ｒ、Ｒ２、Ｒ２’、Ｒ２”は、上記で定義したとおりであり；
ｐは、好ましくは３〜２００、より好ましくは４〜１００、最も好ましくは５〜５０であり、
Ｒは、好ましくは、それぞれの場合においてＣ１〜３６−アルキルであり、
Ｒ２、Ｒ２’および２”は、それぞれの場合において、好ましくは水素であり、
Ｑは、好ましくは、それぞれの場合において炭素であり、
Ｘは、好ましくは、それぞれの場合においてＳまたはＳｅ、特にＳであり、
Ｘ’は、好ましくは、それぞれの場合においてＳまたはＳｅ、特にＳである］の少なくとも１個の単位を含み、ここで、
式１ｆ−１の少なくとも１個の基を含むポリマーが特に好ましい。
【００６７】
本発明のポリマーは、好ましくは、１〜１００００ｋＤａの重量平均分子量（Ｍｗ）および１〜１００００ｋＤａの数平均分子量（Ｍｎ）を有する。本発明のポリマーは、より好ましくは、１〜１０００ｋＤａの重量平均分子量（Ｍｗ）および１〜１００ｋＤａの数平均分子量（Ｍｎ）を有する。本発明のポリマーは、さらにより好ましくは、５〜１０００ｋＤａの重量平均分子量（Ｍｗ）および５〜１００ｋＤａの数平均分子量（Ｍｎ）を有する。本発明のポリマーは、さらにより一層好ましくは、１０〜１０００ｋＤａの重量平均分子量（Ｍｗ）および１０〜１００ｋＤａの数平均分子量（Ｍｎ）を有する。本発明のポリマーは、最も好ましくは、１０〜１００ｋＤａの重量平均分子量（Ｍｗ）および５〜６０ｋＤａの数平均分子量（Ｍｎ）を有する。重量平均分子量（Ｍｗ）および数平均分子量（Ｍｎ）は、ゲル浸透クロマトグラフィー（ＧＰＣ）により、例えばクロロベンゼンを使用して８０℃で、または好ましくは溶離剤としてトリクロロベンゼンおよび標準としてポリスチレンを使用して１５０℃で求めることができる。
【００６８】
本発明のポリマーは、当該技術分野で知られている方法、例えばスズキ重合、Ｓｔｉｌｌｅ重合、ヤマモト重合または直接ヘテロアリール重合により製造することができる。
【００６９】
本発明のポリマーは、好ましくは、ポリマー骨格全体に沿って完全に共役している。
【００７０】
例えば、式（１）または（１’）であって、ここで、ｎが０であり、かつ式（１−Ｉ）または（１−Ｉ’）
【化３７】
2020501004.tif 000059
［式中、
ｐ、Ｍ１、Ｍ２、Ｑ、Ｘ、Ｒ、Ｒ２、Ｒ２’およびＬ２は、上記で定義したとおりであり、
ｍは、０、１、２、３または４である］の少なくとも１個の単位を含む本発明のポリマーは、式（３）または（３’）
【化３８−１】
2020501004.tif 000060
【化３８−２】
2020501004.tif 000061
［式中、Ｚ＊は、それぞれの場合においてＩ、Ｂｒ、ＣｌまたはＯ−Ｓ（Ｏ）２ＣＦ３であり、かつｐ、Ｍ１、Ｍ２、Ｑ、Ｘ、Ｒ、Ｒ２およびＲ２’は、上記で定義したとおりである］の化合物を、式（１０）
【化３９】
2020501004.tif 000062
［式中、
Ｌ２は、式（１−Ｉ）の化合物について定義したとおりであり、かつ
ＺａおよびＺｂは、Ｂ（ＯＺ１）（ＯＺ２）、ＳｎＺ１Ｚ２Ｚ３、
【化４０】
2020501004.tif 000063
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択される］の化合物の１モル当量と反応させることにより製造することができる。
【００７１】
Ｚ＊は、好ましくは、それぞれの場合においてＩまたはＢｒ、特にＢｒである。
【００７２】
ＺａおよびＺｂは、好ましくは、ＳｎＺ１Ｚ２Ｚ３または
【化４１】
2020501004.tif 000064
、特にＳｎＺ１Ｚ２Ｚ３の群から独立して選択される。
【００７３】
式（１−Ｉ）または（１−Ｉ’）の化合物を含むポリマーは、化合物（４）または（４’）および（１１）からも同様に得ることができ、ここで、Ｒ、Ｒ２、Ｒ２’、Ｑ、Ｘ、Ｌ２、Ｚ＊、ＺａおよびＺｂの意味は、上記で定義したとおりである：
【化４２】
2020501004.tif 000065
【００７４】
例えば、式（１）または（１’）であって、ここで、ｎが０であり、かつ式（１−ＩＩ）または（１−ＩＩ’）
【化４３−１】
2020501004.tif 000066
【化４３−２】
2020501004.tif 000067
［式中、
ｐ、Ｍ１、Ｍ２、Ｑ、Ｘ、Ｒ、Ｒ２、Ｒ２’は、上記で定義したとおりである］の少なくとも１個の単位を含む本発明のポリマーは、式（３）または（３’）
【化４４】
2020501004.tif 000068
［式中、Ｚ＊は、それぞれの場合においてＩ、Ｂｒ、ＣｌまたはＯ−Ｓ（Ｏ）２ＣＦ３であり、かつＲ、Ｒ２およびＲ２’は、上記で定義したとおりである］の化合物を、式（４）または（４’）
【化４５】
2020501004.tif 000069
［式中、
Ｒ、Ｒ２およびＲ２’は、式（１−ＩＩ）の化合物について定義したとおりであり、かつ
ＺａおよびＺｂは、Ｂ（ＯＺ１）（ＯＺ２）、ＳｎＺ１Ｚ２Ｚ３、
【化４６】
2020501004.tif 000070
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択される］の化合物と反応させることにより製造することができる。
【００７５】
Ｚ＊は、好ましくは、それぞれの場合においてＩまたはＢｒ、特にＢｒである。
【００７６】
ＺａおよびＺｂは、好ましくは、ＳｎＺ１Ｚ２Ｚ３または
【化４７】
2020501004.tif 000071
、特にＳｎＺ１Ｚ２Ｚ３の群から独立して選択される。
【００７７】
ＺａおよびＺｂが、Ｂ（ＯＺ１）（ＯＺ２）、
【化４８】
2020501004.tif 000072
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択される場合、通常、反応は、触媒、好ましくはＰｄ触媒、例えばＰｄ（Ｐ（Ｐｈ）３）４、Ｐｄ（ＯＡｃ）２およびＰｄ２（ｄｂａ）３ならびに塩基、例えばＫ３ＰＯ４、Ｎａ２ＣＯ３、Ｋ２ＣＯ３、ＬｉＯＨおよびＮａＯＭｅの存在下で行われる。Ｐｄ触媒に応じて、反応は、ホスフィン配位子、例えばＰ（Ｐｈ）３、Ｐ（ｏ−トリル）３およびＰ（ｔｅｒｔ−Ｂｕ）３の存在も必要とし得る。通常、反応は、高められた温度、例えば４０〜２５０℃、好ましくは６０〜２００℃の範囲の温度でも行われる。反応は、適切な溶媒、例えばテトラヒドロフラン、トルエンまたはクロロベンゼンの存在下で行うことができる。通常、反応は不活性ガス下で行われる。
【００７８】
ＺａおよびＺｂが、独立してＳｎＺ１Ｚ２Ｚ３［式中、Ｚ１、Ｚ２およびＺ３は、互いに独立してＣ１〜４−アルキルである］である場合、通常、反応は、触媒、好ましくはＰｄ触媒、例えばＰｄ（Ｐ（Ｐｈ）３）４およびＰｄ２（ｄｂａ）３の存在下で行われる。Ｐｄ触媒に応じて、反応は、ホスフィン配位子、例えばＰ（Ｐｈ）３、Ｐ（ｏ−トリル）３およびＰ（ｔｅｒｔ−Ｂｕ）３の存在も必要とし得る。通常、反応は、高められた温度、例えば４０〜２５０℃、好ましくは６０〜２００℃の範囲の温度でも行われる。反応は、適切な溶媒、例えばトルエンまたはクロロベンゼンの存在下で行うことができる。通常、反応は不活性ガス下で行われる。
【００７９】
式（３）または（３’）の化合物は、好ましくは、式（５）または（５’）の化合物から当該技術分野で知られている方法により製造することができる。
【００８０】
例えば、式（３）または（３’）
【化４９−１】
2020501004.tif 000073
【化４９−２】
2020501004.tif 000074
［式中、Ｚ＊は、Ｉ、Ｂｒ、ＣｌまたはＯ−トリフレートであり、かつＲは、それぞれの場合においてＣ１〜３０−アルキルであり、Ｒ２およびＲ２’は、水素である］の化合物は、式（５）または（５’）
【化５０】
2020501004.tif 000075
［式中、Ｒは、それぞれの場合においてＣ１〜３６−アルキルであり、Ｒ２およびＲ２’は、水素である］の化合物をＺ＊供与体で処理することにより製造することができる。
【００８１】
Ｚ＊は、好ましくはＩまたはＢｒ、特にＢｒである。
【００８２】
例えば、Ｚ＊がＢｒである場合、Ｚ＊供与体はＮ−ブロモスクシンイミドであり得る。Ｚ＊供与体としてＮ−ブロモスクシンイミドを使用する場合、反応は、溶媒としてＣＨＣｌ３／酢酸の存在下で０℃にて行うことができる。
【００８３】
Ｑが炭素原子であり、かつＭ１がフェニル環である式（５）の化合物は、例えば、スキーム１に示される合成経路により製造することができる。Ｒ２、Ｒ２’、ＸおよびＲは、上記で定義した意味を有する：
【化５１】
2020501004.tif 000076
スキーム１
【００８４】
Ｒ２は、好ましくは水素であり、
Ｒ２’は、好ましくは水素であり、
Ｘは、好ましくはＯ、ＳまたはＳｅ、より好ましくはＳまたはＳｅ、特にＳであり、
Ｒは、好ましくはＣ１〜３６−アルキルである。
【００８５】
本発明の一部は、式（３）、（３’）、（４）、（４’）、（５）および（５’）：
【化５２−１】
2020501004.tif 000077
【化５２−２】
2020501004.tif 000078
［式中、
Ｒ２、Ｒ２’、Ｒ２”、Ｘ、Ｑ、Ｍ１、Ｍ２、Ｚａ、ＺｂおよびＲは、上記で定義した意味を有する］の中間体でもある。
【００８６】
Ｚ＊は、それぞれの場合においてＩ、Ｂｒ、ＣｌまたはＯ−Ｓ（Ｏ）２ＣＦ３である。
【００８７】
式（３）、（３’）、（４）、（４’）、（５）および（５’）の好ましい中間体において、それぞれの場合において
Ｒ２およびＲ２’は、水素、置換されていないＣ１〜３０−アルキルまたはハロゲンであり；
Ｘは、Ｏ、ＳまたはＳｅであり；
Ｑは、炭素原子であり；
Ｒは、水素、Ｃ１〜３６−アルキル、Ｃ２〜３６−アルケニル、Ｃ２〜３６−アルキニル、Ｃ５〜１２−シクロアルキルまたはフェニル、好ましくはＣ１〜３６−アルキルであり；
Ｚ＊は、それぞれの場合においてＩまたはＢｒであり；
Ｚａ、Ｚｂは、
【化５３】
2020501004.tif 000079
［式中、Ｚ１〜Ｚ４はメチルである］である。
【００８８】
式（３）、（３’）、（４）、（４’）、（５）および（５’）のより好ましい中間体において、それぞれの場合において
Ｒ２およびＲ２’は、水素またはハロゲンであり；
Ｘは、ＳまたはＳｅであり；
Ｑは、炭素原子であり；
Ｒは、Ｃ１〜３６−アルキルであり、
Ｚ＊は、ＩまたはＢｒである。
【００８９】
式（３）、（３’）、（４）、（４’）、（５）および（５’）の最も好ましい中間体において、それぞれの場合において
Ｒ２およびＲ２’は、水素であり；
Ｘは、Ｓであり；
Ｑは、炭素原子であり；
Ｒは、Ｃ１〜３６−アルキルであり、
Ｚ＊は、ＩまたはＢｒである。
【００９０】
式（３）の好ましい中間体は、
【化５４】
2020501004.tif 000080
［式中、
Ｒは、それぞれの場合においてＣ１〜３６−アルキルであり、
Ｈａｌは、独立してそれぞれの場合においてＢｒまたはＩである］である。
【００９１】
式（３）の特に好ましい中間体は、
【化５５】
2020501004.tif 000081
［式中、Ｒは、それぞれの場合においてＣ１〜３６−アルキルであり、かつＲ２は、水素である］である。
【００９２】
式（４）の好ましい中間体は、
【化５６】
2020501004.tif 000082
［式中、
Ｒは、それぞれの場合においてＣ１〜３６−アルキルである］である。
【００９３】
式（４）の特に好ましい中間体は、
【化５７】
2020501004.tif 000083
［式中、Ｒは、それぞれの場合においてＣ１〜３６−アルキルであり、かつＲ２は、水素である］である。
【００９４】
式（５）の好ましい中間体は、
【化５８】
2020501004.tif 000084
［式中、
Ｒは、それぞれの場合においてＣ１〜３６−アルキルである］である。
【００９５】
式（５）の特に好ましい中間体は、
【化５９】
2020501004.tif 000085
［式中、Ｒは、それぞれの場合においてＣ１〜３６−アルキルであり、かつＲ２は、水素である］である。
【００９６】
式（６）の本発明の中間体の別の実施形態において、
【化６０】
2020501004.tif 000086
［式中、
Ｒは、それぞれの場合においてＣ１〜３６−アルキルであり、
Ｚ１、Ｚ２およびＺ３は、互いに独立してＣ１〜４−アルキルである］が好ましい。
【００９７】
式（６）の特に好ましい中間体は、
【化６１】
2020501004.tif 000087
である。
【００９８】
本発明の一部は、本発明のポリマーを含む電子デバイスでもある。
【００９９】
電子デバイスは、有機光起電力デバイス（ＯＰＶ）、有機電界効果トランジスタ（ＯＦＥＴ）、有機発光ダイオード（ＯＬＥＤ）または有機フォトダイオード（ＯＰＤ）とすることができる。
【０１００】
好ましくは、電子デバイスは、有機光起電力デバイス（ＯＰＶ）、有機電界効果トランジスタ（ＯＦＥＴ）または有機フォトダイオード（ＯＰＤ）である。
【０１０１】
より好ましくは、電子デバイスは有機電界効果トランジスタ（ＯＦＥＴ）である。
【０１０２】
通常、有機電界効果トランジスタは、誘電体層、半導体層および基板を含む。さらに、通常、有機電界効果トランジスタはゲート電極およびソース／ドレイン電極を含む。
【０１０３】
好ましくは、半導体層は本発明のポリマーを含む。半導体層は、５〜５００ｎｍ、好ましくは１０〜１００ｎｍ、より好ましくは２０〜５０ｎｍの厚さを有することができる。
【０１０４】
誘電体層は誘電体材料を含む。誘電体材料は、二酸化シリコンもしくは酸化アルミニウム、または有機ポリマー、例えばポリスチレン（ＰＳ）、ポリ（メチルメタクリレート）（ＰＭＭＡ）、ポリ（４−ビニルフェノール）（ＰＶＰ）、ポリ（ビニルアルコール）（ＰＶＡ）、ベンゾシクロブテン（ＢＣＢ）もしくはポリイミド（ＰＩ）とすることができる。誘電体層は、１０〜２０００ｎｍ、好ましくは５０〜１０００ｎｍ、より好ましくは１００〜８００ｎｍの厚さを有することができる。
【０１０５】
誘電体層は、誘電体材料に加えて、有機シラン誘導体または有機リン酸誘導体の自己組織化単分子層を含むことができる。有機シラン誘導体の例はオクチルトリクロロシランである。有機リン酸誘導体の例はオクチルデシルリン酸である。通常、誘電体層に含まれる自己組織化単分子層は半導体層と接触している。
【０１０６】
ソース／ドレイン電極は、任意の適切な有機または無機のソース／ドレイン材料から作製することができる。無機ソース／ドレイン材料の例は、金（Ａｕ）、銀（Ａｇ）または銅（Ｃｕ）、ならびにこれらの金属のうちの少なくとも１つを含む合金である。ソース／ドレイン電極は、１〜１００ｎｍ、好ましくは２０〜７０ｎｍの厚さを有することができる。
【０１０７】
ゲート電極は、任意の適切なゲート材料、例えば高度にドープされたシリコン、アルミニウム（Ａｌ）、タングステン（Ｗ）、インジウムスズ酸化物もしくは金（Ａｕ）、またはこれらの金属のうちの少なくとも１つを含む合金から作製することができる。ゲート電極は、１〜２００ｎｍ、好ましくは５〜１００ｎｍの厚さを有することができる。
【０１０８】
基板は、任意の適切な基板、例えばガラス、またはプラスチック基板、例えばポリエーテルスルホン、ポリカーボネート、ポリスルホン、ポリエチレンテレフタレート（ＰＥＴ）およびポリエチレンナフタレート（ＰＥＮ）とすることができる。有機電界効果トランジスタの設計に応じて、ゲート電極、例えば高度にドープされたシリコンも基板として機能することができる。
【０１０９】
有機電界効果トランジスタは、当該技術分野において公知の方法により製造することができる。
【０１１０】
例えば、ボトムゲート・トップコンタクト型有機電界効果トランジスタは、下記のとおり製造することができる：適切な堆積方法、例えば原子層堆積または熱蒸着により、基板としても機能するゲート電極、例えば高度にドープされたシリコンウェハ上の層として誘電体材料、例えばＡｌ２Ｏ３または二酸化シリコンを適用することができる。有機リン酸誘導体または有機シラン誘導体の自己組織化単分子層を誘電体材料の層に適用することができる。例えば、有機リン酸誘導体または有機シラン誘導体は、溶液堆積技術を使用して溶液から適用することができる。有機リン酸誘導体または有機シラン誘導体の自己組織化単分子層上への本発明のポリマーの溶液堆積または真空熱蒸着のいずれかにより半導体層を形成することができる。シャドーマスクにより半導体層上に適切なソース／ドレイン材料、例えばタンタル（Ｔａ）および／または金（Ａｕ）を堆積させることによりソース／ドレイン電極を形成することができる。チャネル幅（Ｗ）は、典型的には１０〜１０００μｍであり、かつチャネル長（Ｌ）は、典型的には５〜５００μｍである。
【０１１１】
例えば、トップゲート・ボトムコンタクト型有機電界効果トランジスタは、下記のとおり製造することができる：適切な基板、例えばガラス基板上のフォトリソグラフィで画定された電極上に、適切なソース／ドレイン材料、例えば金（Ａｕ）を蒸着させることによりソース／ドレイン電極を形成することができる。本発明のポリマーの溶液を、例えばスピンコーティングによりソース／ドレイン電極上に堆積させ、続いて層を、高められた温度で、例えば８０〜３６０℃の範囲の温度でアニーリングすることにより半導体層を形成することができる。半導体層をクエンチした後、例えばスピンコーティングにより、適切な誘電体材料、例えばポリ（メチルメタクリレート）の溶液を半導体層上に適用することにより誘電体層を形成することができる。誘電体層上にシャドーマスクにより、適切なゲート材料、例えば金（Ａｕ）のゲート電極を蒸着させることができる。
【０１１２】
本発明の一部は、半導体材料としての本発明のポリマーの使用でもある。
【０１１３】
本発明のポリマーは、高い電荷担体移動度を示す。さらに、本発明のポリマーは、高い安定性、特に高い熱安定性を示す。さらに、本発明のポリマーは、液体加工技術と適合している。
【０１１４】
本発明の一部は、発光材料としての本発明のポリマーの使用でもある。
【０１１５】
本発明の一部は、発光材料としての本発明の化合物の使用でもある。
【図面の簡単な説明】
【０１１６】
【図１】ポリマーＰ−１から作製されたＦＥＴの代表的な伝達特性を示す図
【図２】ポリマーＰ−２から作製されたＦＥＴの代表的な伝達特性を示す図
【図３】ポリマーＰ−３から作製されたＦＥＴの代表的な伝達特性を示す図
【図４】ポリマーＰ−４から作製されたＦＥＴの代表的な伝達特性を示す図
【０１１７】
例
合成部品の一般的な実験の詳細
方法および材料：商業的供給元からのすべての試薬を、更なる精製なしに使用した。溶媒を乾燥させ、標準的な技術を用いて精製した。大部分の化合物を、通常室温でＮＭＲにより特性評価した。高分解能質量分析（ＨＲＭＳ）データを、正の大気圧光イオン化（＋ＡＰＰＩ）モードでＴｈｅｒｍｏ  Ｓｃｉｅｎｔｉｆｉｃ−ＬＴＱ  Ｖｅｌｏｓ  Ｏｒｂｉｔｒａｐ  ＭＳを使用して記録した。ＵＶ−Ｖｉｓスペクトルを、Ｖａｒｉａｎ  Ｃａｒｙ  １００分光光度計で記録した。熱重量分析（ＴＧＡ）を、１０℃／分の傾斜でＢｒｕｋｅｒ  ＴＧＡ−ＩＲ  ＴＧ２０９Ｆ１を使用してＮ２下で行った。示差走査熱量測定（ＤＳＣ）を、ＤＳＣ−２０４Ｆ１−ｐｈｏｅｎｉｘで実行した。数平均（Ｍｎ）および重量平均（Ｍｗ）分子量を、２本の直列のＰＬ  ｍｉｘｅｄ  Ｂカラムを使用して、８０℃のクロロベンゼン中で動作するＡｇｉｌｅｎｔ  Ｔｅｃｈｎｏｌｏｇｉｅｓ  １２００シリーズＧＰＣにより求め、かつ／または１５０℃のトリクロロベンゼン中に溶解し、多分散性ポリスチレン標準に対して校正した。フラッシュクロマトグラフィー（ＦＣ）をシリカゲル上で行った。マイクロウェーブ実験を、Ｂｉｏｔａｇｅ  ｉｎｉｔｉａｔｏｒ  Ｖ  ２．３で行った。
【０１１８】
合成の詳細および特性評価
スキームＳ１：式Ｊ−９およびＪ−１０に対応する中間体の合成
【化６２】
2020501004.tif 000088
【０１１９】
例１
１−ブロモ−２−クロロ−４−（ジブロモメチル）−５−フルオロベンゼン（Ｊ−２）の合成：
１−ブロモ−２−クロロ−５−フルオロ−４−メチルベンゼン（２０．０ｇ、９０ｍｍｏｌ）、ＮＢＳ（４８．０６ｇ、２７０ｍｍｏｌ）およびＢＰＯ（２．１８ｇ、９ｍｍｏｌ）を１，２−ジクロロエタン（２５０ｍｌ）に溶解した。出発材料が消費されるまで還流下で撹拌し、ＧＣ−ＭＳでモニターし、水でクエンチし、酢酸エチルで抽出した。有機相を集め、硫酸マグネシウム上で乾燥させ、濾過し、真空下で濃縮した。溶離剤として１：１の酢酸エチル：ヘキサンを用いたシリカゲルカラムクロマトグラフィーにより精製して褐色油状物を得た。収量：３２．５０ｇ（９５％）。
【化６３】
2020501004.tif 000089
【０１２０】
例２
４−ブロモ−５−クロロ−２−フルオロベンズアルデヒド（Ｊ−３）の合成：
１−ブロモ−２−クロロ−４−（ジブロモメチル）−５−フルオロベンゼン（３４．０ｇ、８９．２ｍｍｏｌ）をギ酸（５００ｍｌ）に溶解し、一晩還流下で撹拌した。室温に冷却させ、水に注いだ。得られた固体を集め、洗液がそれ以上酸性でなくなるまで水で洗浄し、乾燥させて白色固体を得た。収量：１５．３２ｇ（７２％）。
【化６４】
2020501004.tif 000090
【０１２１】
例３
エチル６−ブロモ−５−クロロベンゾ［ｂ］チオフェン−２−カルボキシレート（Ｊ−４）の合成：
４−ブロモ−５−クロロ−２−フルオロベンズアルデヒド（２２．４０ｇ、９４．４ｍｍｏｌ）をＤＭＳＯ（２００ｍｌ）に溶解した。トリエチルアミン（３９．５ｍｌ、２８３．２ｍｍｏｌ）およびチオグリコール酸エチル（１２．４ｍｌ、１１３．２ｍｍｏｌ）を加え、混合物を８０℃で撹拌した。出発材料が完全に消失した時点で反応を水でクエンチし、ＧＣ−ＭＳでモニターし、酢酸エチルで抽出した。有機相を集め、硫酸マグネシウム上で乾燥させ、濾過し、真空下で濃縮した。溶離剤として５：１のヘキサン：ジクロロメタンを用いたシリカゲルカラムクロマトグラフィーにより生成物を精製した。黄色がかった固体を得た。収量：２４．７４ｇ（８２％）。
【化６５】
2020501004.tif 000091
【０１２２】
例４
ジエチル６，６’−（２，５−ジメチル−１，４−フェニレン）ビス（５−クロロベンゾ［ｂ］チオフェン−２−カルボキシレート）（Ｊ−５）の合成：
エチル６−ブロモ−５−クロロベンゾ［ｂ］チオフェン−２−カルボキシレート（２ｇ、６．２９ｍｍｏｌ）、２，２’−（２，５−ジメチル−１，４−フェニレン）ビス（４，４，５，５−テトラメチル−１，３，２−ジオキサボロラン）（０．９０ｇ、２．５２ｍｍｏｌ）を５０ｍＬフラスコ中でトルエン／Ｈ２Ｏ（１５ｍＬ／３ｍＬ）に溶解し、アルゴンで脱気し、次いでＰｄ２（ｄｂａ）３（０．０９ｇ、０．２５ｍｍｏｌ）、（ｏ−ｔｏｌ）３Ｐ（０．０９ｇ、０．７６ｍｍｏｌ）、Ｋ３ＰＯ４（８．０１ｇ、３７．７４ｍｍｏｌ）および２滴のアリコートを混合物に加え、再びアルゴンで脱気した。混合物を２４時間還流に付した。室温に冷却した後、反応混合物をクロロホルムで抽出し、有機相を集め、次いで短いシリコンゲルカラムに素早く通過させ、次いでクロロホルム／メタノールから再結晶して、白色固体を得た。収量：１．０６ｇ（７２％）。
【化６６】
2020501004.tif 000092
【０１２３】
例５
６，６’−（２，５−ジメチル−１，４−フェニレン）ビス（５−クロロベンゾ［ｂ］チオフェン−２−カルボン酸）（Ｊ−６）の合成：
ジエチル６，６’−（２，５−ジメチル−１，４−フェニレン）ビス（５−クロロベンゾ［ｂ］チオフェン−２−カルボキシレート）（１０ｇ、１７．１４ｍｍｏｌ）を熱エタノール（３００ｍＬ）に溶解し、水酸化カリウム（９．６２ｇ、１７１．４ｍｍｏｌ）を水（８０ｍＬ）に加えた。懸濁液を一晩還流下で加熱した。わずかに冷却した後、６ＮのＨＣｌ（６０ｍＬ）を少量ずつ加えた。残留固体を濾過し、水で洗浄し、乾燥させてオフホワイトの固体を得た。収量：９．０４ｇ（９８％）。
【化６７】
2020501004.tif 000093
【０１２４】
例６
６，６’−（２，５−ジメチル−１，４−フェニレン）ビス（５−クロロベンゾ［ｂ］チオフェン）（Ｊ−７）の合成：
６，６’−（２，５−ジメチル−１，４−フェニレン）ビス（５−クロロベンゾ［ｂ］チオフェン−２−カルボン酸）（８ｇ、１５．２１ｍｍｏｌ）および銅粉末（２．２４ｇ、３５ｍｍｏｌ）をキノリン（１２０ｍＬ）に懸濁し、１８５℃で一晩加熱した。室温に冷却した後、混合物を濾過し、固体をクロロホルムで洗浄し、合わせた有機溶液を２ＮのＨＣｌで２回洗浄した。クロロホルム／ヘキサンを用いたシリカクロマトグラフィーにより残渣を精製して白色固体を得た。収量：５．５３ｇ（８３％）。
【化６８】
2020501004.tif 000094
【０１２５】
例７
（Ｊ−８）の合成：
５０ｍＬフラスコ中の６，６’−（２，５−ジメチル−１，４−フェニレン）ビス（５−クロロベンゾ［ｂ］チオフェン）（１ｇ、２．２８ｍｍｏｌ）、Ｐｄ（ＯＡｃ）２（０．１５ｇ、０．２２８ｍｍｏｌ）、ＩＰｒ・ＨＣｌ（０．１９ｇ、０．４５６ｍｍｏｌ）、Ｋ２ＣＯ３（１．２６ｇ、９．１２ｍｍｏｌ）およびＮＭＰ（２５ｍＬ）の混合物を５分間窒素でパージした。次いで混合物を１７０℃の油浴に一晩保った。室温に冷却した後、溶液をクロロホルムで抽出し、水で洗浄した。有機相の溶媒を減圧下で除去した。残渣をシリカゲルカラムクロマトグラフィーに付し、ヘキサン／クロロホルムで溶出して白色固体を得た。収量：０．６９ｇ（８３％）。
【化６９】
2020501004.tif 000095
【０１２６】
例８
化合物（Ｊ−９）の合成：
無水ＤＭＳＯ（５０ｍｌ）中の化合物８（１ｇ、２．７３ｍｍｏｌ）の懸濁液に、ナトリウムｔｅｒｔ−ブトキシド（２．６３ｇ、２７．３ｍｍｏｌ）を少しずつ加えた。反応混合物を８０℃で１時間加熱し、続いて１−ブロモヘキサデカン（５ｇ、１６．３８ｍｍｏｌ）を滴下した。添加完了後、得られた混合物を８５℃で１２時間加熱した。室温に冷却した後、水を加えて反応をクエンチし、次いで溶液をジクロロメタンで抽出し、水で洗浄した。有機相の溶媒を減圧下で除去した。残渣をシリカゲルクロマトグラフィーに付し、ヘキサンで溶出して淡黄色の固体を得た。収量：３．４５ｇ（８１％）。
【化７０】
2020501004.tif 000096
【０１２７】
例９
化合物（Ｊ−１０）の合成：
無水ＤＭＳＯ（５０ｍｌ）中の化合物８（１ｇ、２．７３ｍｍｏｌ）の懸濁液に、ナトリウムｔｅｒｔ−ブトキシド（２．６３ｇ、２７．３ｍｍｏｌ）を少しずつ加えた。反応混合物を８０℃で１時間加熱し、続いて臭化２−エチルヘキシル（３．１６ｇ、１６．３８ｍｍｏｌ）を滴下した。添加完了後、得られた混合物を８５℃で１２時間加熱した。室温に冷却した後、水を加えて反応をクエンチし、次いで溶液をジクロロメタンで抽出し、水で洗浄した。有機相の溶媒を減圧下で除去した。残渣をシリカゲルクロマトグラフィーに付し、ヘキサンで溶出させて淡黄色の固体を得た。収量：２．２３ｇ（７１％）。
【化７１】
2020501004.tif 000097
【０１２８】
スキームＳ２：中間体Ｊ−９から出発するポリマーＰ−１〜Ｐ−４の合成：
【化７２−１】
2020501004.tif 000098
【化７２−２】
2020501004.tif 000099
【０１２９】
スキームＳ３：中間体Ｊ−１０から出発するポリマーＰ−５〜Ｐ−８の合成：
【化７３−１】
2020501004.tif 000100
【化７３−２】
2020501004.tif 000101
【０１３０】
使用したジブロモコモノマーは市販されている：
【化７４】
2020501004.tif 000102
【０１３１】
例１０
中間体（Ｊ−１１）の合成：
無水ＴＨＦ（３０ｍｌ）中の−７８℃に冷却した化合物Ｊ−９（１ｇ、０．７９ｍｍｏｌ）の懸濁液に、次いでｎＢｕＬｉ（２．７３ｍｍｏｌ）を滴下した。反応混合物を−７８℃で１時間撹拌し、次いで温度を室温に上げ、再び−１０℃に冷却し、続いてＭｅ３ＳｎＣｌ（２．７３ｍｍｏｌ）を滴下した。添加完了後、得られた混合物をゆっくりと室温に温め、一晩撹拌した。水を加えて反応をクエンチし、次いで溶液を酢酸エチルで抽出し、濃縮した。混合物をＡｌ２Ｏ３クロマトグラフィーに付し、ヘキサンで溶出してＪ−１１を淡黄色の油状物として得た。収量：１．０９ｇ（８７％）。
【化７５】
2020501004.tif 000103
【０１３２】
例１１
中間体（Ｊ−１２）の合成：
無水ＴＨＦ（３０ｍｌ）中の−７８℃に冷却した化合物Ｊ−１０（０．６４ｇ、０．７９ｍｍｏｌ）の懸濁液に、次いでｎＢｕＬｉ（２．７３ｍｍｏｌ）を滴下した。反応混合物を−７８℃で１時間撹拌し、次いで温度を室温に上げ、再び−１０℃に冷却し、続いてＭｅ３ＳｎＣｌ（２．７３ｍｍｏｌ）を滴下した。添加完了後、得られた混合物をゆっくりと室温に温め、一晩撹拌した。水を加えて反応をクエンチし、次いで溶液を酢酸エチルで抽出し、濃縮した。混合物をＡｌ２Ｏ３クロマトグラフィーに付し、ヘキサンで溶出して淡黄色の固体を得た。収量：０．７７ｇ（８５％）。
【化７６】
2020501004.tif 000104
【０１３３】
例１２〜１９
ポリマーＰ−１〜Ｐ−８の合成：
２．５ｍＬのマイクロ波バイアルに、ビス（トリメチルスタニル）モノマーＪ−１０またはＪ−１２（０．２３３ｍｍｏｌ）、１当量のジブロモ化モノマー（対応する（フッ素化）ベンゾチアジアゾールまたはチエノチオフェン）、２ｍｏｌ％のトリス（ジベンジリデンアセトン）ジパラジウム（０）および８モル％のトリ（ｏ−トリル）ホスフィンを充填した。バイアルを密封し、クロロベンゼン（１ｍＬ）を加えた。得られた溶液をアルゴンで３０分間脱気した。バイアルをマイクロ波反応器中で下記の反応条件に付した：１００℃で２分、１２０℃で２分、１４０℃で５分、１６０℃で５分および１８０℃で４０分。反応混合物をマイクロ波反応器に１００℃で１分間、１２０℃で１分間、１４０℃で２分間、そして１６０℃で５分間再投入する前に、ポリマーを０．１当量の２−ブロモチオフェンの添加によりエンドキャップした。ポリマー溶液を冷却し、０．１当量の２−（トリメチルスタニル）チオフェンをシリンジで加えた。反応バイアルを前述の温度スキームに付してエンドキャッピング反応を完了させた。反応後、粗ポリマーをメタノールに沈殿させ、次いでアセトン、ヘキサンおよびクロロホルムを用いたソックスレー抽出によりそれぞれ２４時間さらに精製した。ポリマークロロホルム溶液をジエチルジチオカルバミン酸ナトリウム水溶液で５０℃にて２時間激しく撹拌しながら処理することにより、残留パラジウム残渣を除去した。その後、有機相を水相から分離し、水で数回洗浄した。ポリマー溶液を減圧下で濃縮し、そして冷メタノールに沈殿させた。ポリマーを濾別し、少なくとも２４時間高真空下で乾燥させた。
【化７７】
2020501004.tif 000105
【０１３４】
ＧＰＣデータ：
【表１】
2020501004.tif 000106
【０１３５】
スキームＳ４：式Ｊ−１８に対応する中間体の合成
【化７８】
2020501004.tif 000107
【０１３６】
例２０
中間体（Ｊ−１３）の合成
中間体Ｊ−１３は、商業的に［１１９７７３２−４１−４］、または文献記載の方法により１，４−ジブロモ−２，３−ジメチル−ベンゼン［７５０２４−２２−５］から得ることができる。
【０１３７】
例２１
中間体（Ｊ−１４）の合成
５６．３ｍｍｏｌ（１８．０ｇ）の化合物Ｊ−４、２８．１５ｍｍｏｌ（９．６０４ｇ）の化合物Ｊ−１３、０．６７ｍｍｏｌ（０．６３３ｇ）のトリス−（ジベンジリデンアセトン）−ジパラジウム（０）［５１３６４−５１−３］および１．６１ｍｍｏｌ（０．４８１ｇ）トリ−ｔｅｒｔ−ブチル−ホスホニウム−テトラフルオロボレート［１３１２７４−２２−１］を、温度計、アルゴン導入口を有する還流冷却器およびセプタムを備えた２５０ｍｌの三口フラスコに加えた。系を排気し、アルゴンを２回再充填した。次いで１５０ｍｌの乾燥・脱気されたテトラヒドロフランを反応フラスコに加えた。出発材料を５０℃で溶解した後、３．８ｍｌの水中の８３ｍｍｏｌ（１８ｇ）のリン酸カリウムの脱気溶液を加え、反応混合物を加熱還流し、４時間撹拌した。反応混合物を一晩室温に冷却させると、生成物が沈殿した。反応混合物を濾過し、ＴＨＦ、次いで水で洗浄し、次いで乾燥させて粗Ｊ−１４を得て、これを次の工程で直接使用した。
【化７９】
2020501004.tif 000108
【０１３８】
例２２
中間体（Ｊ−１５）の合成
２０ｍｍｏｌ（１１．５ｇ）の化合物Ｊ−１４を３００ｍｌのエタノールに懸濁し、次いで２０ｍｌの水中の５．５ｇのＫＯＨの溶液を懸濁液に加えた。次いで懸濁液を一晩還流した。懸濁液を室温に冷却し、次いで４Ｍ  ＨＣｌに注いだ。沈殿物を濾過し、水で十分に洗浄した後、乾燥させて、粗Ｊ−１５を得て、これを次の工程で直接使用した。
【化８０】
2020501004.tif 000109
【０１３９】
例２３
中間体（Ｊ−１６）の合成
１１．８２ｍｍｏｌ（６．４００ｇ）の化合物Ｊ−１５を２５ｍｌのキノリンに懸濁した。次いで１．７２８ｇの銅粉末を加え、反応混合物を１８５℃で８時間加熱した。銅をフラスコの底部に沈降させ、溶液をデカントし、生成物をエタノールで沈殿させて粗Ｊ−１６を得て、これを次の工程で直接使用した。
【化８１】
2020501004.tif 000110
【０１４０】
例２４
中間体（Ｊ−１７）の合成
７．２８２ｍｍｏｌ（３．２０ｇ）の化合物Ｊ−１６、２９．１２９ｍｍｏｌ（４．０６６ｇ）の炭酸カリウム、０．７２８ｍｍｏｌ（０．１６３ｇ）の酢酸パラジウム（ＩＩ）および１．４５６ｍｍｏｌ（０．６１９ｇ）の１，３−ビス（２，６−ジイソプロピルフェニル）イミダゾリウムクロリド［２５０２８５−３２−６］を、温度計、アルゴン導入口を有する還流冷却器およびセプタムを備えた５０ｍｌの三口フラスコに入れた。次いで２０ｍｌの無水Ｎ−メチルピロリドンを窒素下で加え、反応混合物を１７０℃で７時間撹拌した。次いで混合物を室温に冷却し、水を加えた。沈殿物を濾過し、水で洗浄し、次いで乾燥させて粗Ｊ−１７を得て、これを次の工程で直接使用した。生成物はＮＭＲを測定するにはあまりにも不溶性であった。
【０１４１】
例２５
中間体（Ｊ−１８）の合成
３．８２ｍｍｏｌ（１．４６ｇ）の化合物Ｊ−１７を、２０ｍｌの乾燥ジメチルスルホキシドに懸濁した。次いで３８ｍｍｏｌ（３．６７ｇ）のナトリウムｔｅｒｔ−ブトキシドを窒素下で加えた。反応混合物を８５℃で１時間加熱した。次いで５ｍｌのジメチルスルホキシド中の２３ｍｍｏｌ（８．０７５ｇ）の１−ヨードヘキサデカンの溶液を２時間かけて加えた。反応混合物を８５℃で一晩撹拌した。混合物を室温に冷却し、水を加えた。次いで混合物をヘプタンで抽出した。ヘプタン溶液を水で洗浄し、ＭｇＳＯ４上で乾燥させ、次いで溶媒を蒸発させた。生成物をシリカゲルカラムクロマトグラフィーにより精製した。次いで生成物を酢酸エチルから再結晶して化合物Ｊ−１８を得た。
【化８２】
2020501004.tif 000111
【０１４２】
スキームＳ５：中間体Ｊ−１８から出発するポリマーＰ−９の合成
【化８３】
2020501004.tif 000112
【０１４３】
例２６
中間体（Ｊ−１９）の合成
０．７９１ｍｍｏｌ（１．０ｇ）の化合物Ｊ−１８を、温度計、アルゴン導入口を有する還流冷却器およびセプタムを備えた１００ｍｌの三口フラスコに添加した。系を排気し、アルゴンを２回再充填した。次いで５０ｍｌの乾燥・脱気されたテトラヒドロフランを反応フラスコに加えた。出発材料の溶解後、温度を−７８℃に下げた。次いでヘプタン中の２．６８９ｍｍｏｌ（０．９９６ｍｌ）の２．７Ｍ  ｎ−ブチルリチウム溶液をゆっくりとシリンジにより加えた。１５分間撹拌した後、反応混合物を１時間室温にさせた。次いで温度を−２０℃に下げ、（ヘキサン中の）１Ｍ  トリメチルスズクロリド溶液２．６８９ｍｍｏｌ（２．６８９ｍｌ）をシリンジにより加えた。次いで反応混合物を室温で一晩撹拌した。反応を水の添加によりクエンチし、生成物を酢酸エチルで抽出した。有機相をＭｇＳＯ４上で乾燥および蒸発させた。残渣を酢酸エチルから、次いでヘプタンから再結晶させて、４００ｍｇの化合物Ｊ−１９を得た。
【化８４】
2020501004.tif 000113
【０１４４】
例２７
ポリマー（Ｐ−９）の合成
０．０１９ｍｍｏｌ（３０．２ｍｇ）の化合物Ｊ−１９および０．０１９ｍｍｏｌ（５．６ｍｇ）の４，７−ジブロモ−ベンゾ［ｃ］−１，２，５−チアジアゾール［１５１５５−４１−６］、０．００１ｍｍｏｌ（０．９ｍｇ）のトリス−（ジベンジリデンアセトン）−ジパラジウム（０）［５１３６４−５１−３］および０．００４ｍｍｏｌ（１．２ｍｇ）のトリ−（ｏ−トリル）−ホスフィン［６１６３−５８−２］を、温度計、アルゴン導入口を有する還流冷却器およびセプタムを備えた１０ｍｌの三口フラスコに入れた。系を排気し、アルゴンを５回再充填した。シリンジにより２ｍｌの脱気されたクロロベンゼンを加えた。次いで反応混合物を２２時間還流した。反応混合物は濃い赤色に変わった。反応混合物を２０ｍｌのアセトンに加えると、ポリマーが沈殿した。ポリマーを濾過し、残渣をアセトンで洗浄した。ポリマーをトルエンに溶解し、ジエチルジチオカルバミン酸ナトリウム水溶液を用いて３時間還流してＰｄ残渣を除去した。溶液を室温に冷却し、相を分離し、有機相を脱イオン水で２回洗浄した。トルエン相をアセトンに加えて、ポリマーをもう一度沈殿させた。濾過後、ポリマーをソックスレーシンブルに加え、最初にアセトンで、次いでヘキサンで、最後にトルエンで抽出した。アセトン画分はポリマーを含まなかった。ヘキサンおよびトルエン画分をアセトンに添加したところ、ポリマーが沈殿した。ヘキサン画分から２２ｍｇのポリマーＰ−９（ＧＰＣデータ（トリクロロベンゼン、１５０℃）：Ｍｗ  ３２，６６５  ＰＤＩ  ２．２１）が得られ、トルエン画分からは７ｍｇのポリマーＰ−９が得られた。
【０１４５】
スキームＳ６：式Ｊ−２５に対応する中間体の合成
【化８５】
2020501004.tif 000114
【０１４６】
例２８
中間体（Ｊ−２０）の合成
６４ｍｍｏｌ（１０．０ｇ）の２，６−ジメチルナフタレンを１００ｍｌのジクロロメタンに溶解し、２０ｍｇのヨウ素を加えた。臭素１３９ｍｍｏｌ（２２．２１ｇ）を２１℃で７時間かけて滴下した。次いで混合物を室温で一晩撹拌した。有機相を水性チオ硫酸ナトリウムおよび水で洗浄し、乾燥および蒸発させた。粗生成物をエタノールから再結晶させて化合物Ｊ−２０を得た。
【化８６】
2020501004.tif 000115
【０１４７】
例２９
中間体（Ｊ−２１）の合成
３３．４ｍｍｏｌ（１０．５０ｇ）の化合物Ｊ−２０、９４．５ｍｍｏｌ（２４．００ｇ）のビス（ピナコラト）ジボロン［７３１８３−３４−３］、２６８ｍｍｏｌ（２６．５２ｇ）の酢酸カリウムおよび２．００６ｍｍｏｌ（１．４７ｇ）のＰｄ（ｄｐｐｆ）Ｃｌ２［７２２８７−２６−４］を、温度計、アルゴン導入口を有する還流冷却器およびセプタムを備えた２５０ｍｌの三口フラスコに入れた。系を排気し、アルゴンを５回再充填した。シリンジにより８０ｍｌの脱気されたジメチルホルムアミドを加えた。次いで反応混合物を加熱し、１１０℃で４８時間撹拌した。混合物を室温に冷却し、水を加え、生成物をヘプタンで抽出した。有機相を乾燥および蒸発させた。生成物をイソプロパノールから再結晶させて化合物Ｊ−２１を得た。
【化８７】
2020501004.tif 000116
【０１４８】
例３０
中間体（Ｊ−２２）の合成
中間体Ｊ−２２は、例２１に記載の化合物Ｊ−１４に従って、化合物Ｊ−４およびＪ−２１から合成した。
【化８８】
2020501004.tif 000117
【０１４９】
例３１
中間体（Ｊ−２３）の合成
中間体Ｊ−２３は、例２２に記載の化合物Ｊ−１５に従って、化合物Ｊ−２２から合成した。
【化８９】
2020501004.tif 000118
【０１５０】
例３２
中間体（Ｊ−２４）の合成
中間体Ｊ−２４は、例２３に記載の化合物Ｊ−１６に従って、化合物Ｊ−２３から合成した。
【化９０】
2020501004.tif 000119
【０１５１】
例３３
中間体（Ｊ−２５）の合成
中間体Ｊ−２５は、例２４に記載の化合物Ｊ−１７に従って、化合物Ｊ−２４から合成した。
【化９１】
2020501004.tif 000120
【０１５２】
例３４
中間体（Ｊ−２６）の合成
中間体Ｊ−２６は、例２５に記載の化合物Ｊ−１８に従って、化合物Ｊ−２５から合成した。
【化９２】
2020501004.tif 000121
【０１５３】
スキームＳ７：中間体Ｊ−２６から出発するポリマーＰ−１０の合成
【化９３】
2020501004.tif 000122
【０１５４】
例３５
中間体（Ｊ−２７）の合成
中間体Ｊ−２７は、例２６に記載の化合物Ｊ−１９に従って、化合物Ｊ−２６から合成した。
【化９４】
2020501004.tif 000123
【０１５５】
例３６
ポリマー（Ｐ−１０）の合成
ポリマーＰ−１０を、例２７に記載のポリマーＰ−９に従って、０．２７４ｍｍｏｌ（４４９ｍｇ）の化合物Ｊ−２７および０．２７４ｍｍｏｌ（８０．５ｍｇ）の４，７−ジブロモ−ベンゾ［ｃ］−１，２，５−チアジアゾール［１５１５５−４１−６］から合成した。ソックスレー抽出により、ヘキサン画分から７９ｍｇのポリマーＰ−１０（ＧＰＣデータ（トリクロロベンゼン、１５０℃）：Ｍｗ  ２７，１３９、ＰＤＩ  ２．２３）およびトルエン画分から２５７ｍｇのポリマーＰ−１０（ＧＰＣデータ（トリクロロベンゼン、１５０℃）：Ｍｗ  ７８，１６２、ＰＤＩ  ２．２８）を得た。
【０１５６】
例３７
直接ヘテロアリール化重合によるポリマーＰ−１１（上記ポリマーＰ−１と同じ構造）の合成
【化９５】
2020501004.tif 000124
【０１５７】
０．０３２ｍｍｏｌ（４０ｍｇ）の化合物Ｊ−９および０．０３２ｍｍｏｌ（１２ｍｇ）の４，７−ジブロモ−ベンゾ［ｃ］−１，２，５−チアジアゾール［１５１５５−４１−６］を、１０％のＰｄ（Ｈｅｒｒｍａｎｎ）触媒および１５％のトリ（オルト−メトキシ−フェニル）ホスフィン、２当量のピバリン酸、３当量の炭酸カリウムおよび２ｍｌのジメチルアセトアミドと一緒にバイアルに入れ、アルゴンで脱気した。次いで反応混合物を１４０℃で４８時間加熱し、激しく撹拌した。ポリマーＰ−１１を水で沈殿させ、濾過し、水で洗浄した。次いで上記の実験１２〜１９と同じようにポリマーを精製および分画した。クロロホルム画分から、下記のＧＰＣデータ（８０℃でのクロロベンゼン）：Ｍｗ  ５２，３００、ＰＤＩ  １．４１を有するポリマーＰ−１１が得られた。
【０１５８】
適用例Ａ−１〜Ａ−４
ポリマーＰ−１、Ｐ−２、Ｐ−３およびＰ−４に基づく有機電界効果トランジスタ（ＯＦＥＴ）の作製および電気特性評価
ポリマーをジクロロベンゼン中に０．７５重量％の濃度で溶解する。バックコンタクト・トップゲートＦＥＴを、下記の手順に従って各配合物から作製する。ＦＥＴのソースコンタクトおよびドレインコンタクトとして機能する、リソグラフィで事前にパターン形成された金コンタクトを有するＰＥＮ基板を基板として使用する。１００μｌの配合物を標準的なブレードコーターでコーティングして、基板全体にわたって半導体の均質層を得る。コーティングが完了した後、基板を直ちに予熱したホットプレート上に移し、９０℃で３０秒間加熱する。次にＰＧＭＥＡに溶解したポリスチレン４重量％からなるゲート誘電体層を有機半導体の上にスピンコートする（２５００ｒｐｍ、３０秒）。誘電体をスピンコーティングした後、基板を再びホットプレートに移し、９０℃でさらに５分間アニールする。誘電体層の厚さはプロフィロメーターで測定して４２０ｎｍである。最後にシャドーマスクでパターン形成された厚さ５０ｎｍの金ゲート電極を真空蒸着により堆積させてＢＣＴＧ構成のＦＥＴを完成させる。
【０１５９】
移動度μは、飽和領域において伝達特性曲線の平方根表示（灰色の実線の曲線）から計算される。傾きｍは、それぞれの伝達特性における黒色の破線から求められる。黒色の破線は、平方根表示の直線状の傾きに対して良好な相関関係が得られるように、ドレイン電流ＩＤの平方根表示の領域に当てはめたものである。
【０１６０】
閾値電圧ＵＴｈは、黒色の破線とＸ軸部分（ＶＧＳ）とが交差した点から求めることができる。
【０１６１】
ＯＦＥＴの電気特性を計算するために、下記の等式：
【化９６】
2020501004.tif 000125
［式中、ε０は８．８５×１０−１２Ａｓ／Ｖｍの真空誘電率であり、ポリスチレンの場合、εｒ＝２．６であり、ｄは誘電体の厚さであり、長さに対する幅の比率Ｗ／Ｌは１０である］が用いられる。
【０１６２】
図１は、ポリマーＰ−１から作製されたＦＥＴの代表的な伝達特性を示し、ここで、ＶＧＳ＝０．５Ｖの刻み幅で３０Ｖ〜−３０Ｖであり、ＶＤＳ＝−３０Ｖである。ドレイン電流（黒色の実線の曲線）、ゲート電流（灰色の点線で描かれた曲線）、ドレイン電流の平方根（灰色の実線の曲線）および当てはめられた平方根の傾き（黒色の破線で描かれた曲線）。
【０１６３】
図２は、ポリマーＰ−２から作製されたＦＥＴの代表的な伝達特性を示し、ここで、０．５Ｖの刻み幅でＶＧＳ＝３０Ｖ〜−３０Ｖであり、ＶＤＳ＝−３０Ｖである。ドレイン電流（黒色の実線の曲線）、ゲート電流（灰色の点線で描かれた曲線）、ドレイン電流の平方根（灰色の実線の曲線）および当てはめられた平方根の傾き（黒色の破線で描かれた曲線）。
【０１６４】
図３は、ポリマーＰ−３から作製されたＦＥＴの代表的な伝達特性を示し、ここで、０．５Ｖの刻み幅でＶＧＳ＝３０Ｖ〜−３０Ｖであり、ＶＤＳ＝−３０Ｖである。ドレイン電流（黒色の実線の曲線）、ゲート電流（灰色の点線で描かれた曲線）、ドレイン電流の平方根（灰色の実線の曲線）および当てはめられた平方根の傾き（黒色の破線で描かれた曲線）。
【０１６５】
図４は、ポリマーＰ−４から作製されたＦＥＴの代表的な伝達特性を示し、ここで、０．５Ｖの刻み幅でＶＧＳ＝３０Ｖ〜−３０Ｖであり、ＶＤＳ＝−３０Ｖである。ドレイン電流（黒色の実線の曲線）、ゲート電流（灰色の点線で描かれた曲線）、ドレイン電流の平方根（灰色の実線の曲線）および当てはめられた平方根の傾き（黒色の破線で描かれた曲線）。
【０１６６】
下記の移動度、閾値電圧およびＯＮ／ＯＦＦ比は、それぞれの化合物について得られた平均値である。平均の計算に取り上げられるＴＦＴの数は表に示されている。
【０１６７】
【表２】
2020501004.tif 000126
【図１】
2020501004.tif 000154
【図２】
2020501004.tif 000155
【図３】
2020501004.tif 000156
【図４】
2020501004.tif 000157
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
式
【化１−１】
2020501004.tif 000158
【化１−２】
2020501004.tif 000159
の少なくとも１個の単位を含むポリマーであって、
Ｘ、Ｙは、Ｓであり；
Ｑは、Ｃであり；
Ｌ１およびＬ２は、互いに独立して、それぞれの場合において、Ｃ６〜３０−アリーレン、５〜３０員のヘテロアリーレン、
【化２】
2020501004.tif 000160
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、ここで、
【化３】
2020501004.tif 000161
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗおよびＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく；
Ｒ２、Ｒ２’およびＲ２”は、水素、置換されていないＣ１〜３０−アルキルおよびハロゲンからなる群からそれぞれの場合において選択され、かつ
Ｒは、それぞれの場合において、置換されていないＣ１〜５０−アルキル、Ｃ３〜５０−アルケニルまたはＣ３〜５０−アルキニルであり、
ｍは、０、１、２、３または４であり、
ｐは、２〜１０００である、ポリマー。
【請求項２】
Ｒ２、Ｒ２’およびＲ２”は、それぞれの場合において水素であり、
Ｒは、それぞれの場合においてＣ１〜３６−アルキルであり、
Ｌ１、Ｌ２、ｎおよびｍは、請求項１において定義したとおりである、請求項１記載のポリマー。
【請求項３】
Ｌ１およびＬ２は、互いに独立して、それぞれの場合において、Ｃ６〜３０−アリーレンおよび５〜３０員のヘテロアリーレンおよび
【化４】
2020501004.tif 000162
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、かつ
【化５】
2020501004.tif 000163
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗ、ＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく、かつ
ｍは、請求項１において定義したとおりである、請求項１または２記載のポリマー。
【請求項４】
Ｌ１およびＬ２は、互いに独立して、それぞれの場合において、Ｃ６〜３０−アリーレンおよび５〜３０員のヘテロアリーレンおよび
【化６】
2020501004.tif 000164
からなる群から選択され、ここで、
Ｃ６〜３０−アリーレンおよび５〜３０員のヘテロアリーレンは、
【化７−１】
2020501004.tif 000165
【化７−２】
2020501004.tif 000166
【化７−３】
2020501004.tif 000167
［式中、
Ｒ１は、Ｒとして定義され、
Ｒ１０４およびＲ１０５は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０４およびＲ１０５は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］からなる群から選択され、ここで、
Ｃ６〜３０−アリーレンおよび５〜３０員のヘテロアリーレンは、Ｃ１〜３０−アルキルおよびハロゲンからなる群からそれぞれの場合において選択される１〜６個の置換基Ｒ３で置換されていてもよく、かつ
【化８】
2020501004.tif 000168
は、Ｃ１〜３０−アルキル、Ｃ（Ｏ）−Ｒ４１、Ｃ（Ｏ）−ＯＲ４１およびＣＮからなる群からそれぞれの場合において選択される１または２個の置換基Ｒ４で置換されていてもよく、ここで、
Ｒ４１は、それぞれの場合においてＣ１〜３０−アルキルであり、
Ｘ’は、Ｓであり、かつ
ｍは、請求項１において定義したとおりである、請求項３記載のポリマー。
【請求項５】
Ｌ１およびＬ２は、
【化９−１】
2020501004.tif 000169
【化９−２】
2020501004.tif 000170
［式中、
Ｒ１、Ｒ１０４およびＲ１０５は、請求項４において定義したとおりであり、
Ｘ’は、Ｓである］からなる群から互いに独立して選択される、請求項４記載のポリマー。
【請求項６】
Ｌ１およびＬ２は、
【化１０】
2020501004.tif 000171
［式中、
Ｒ１は、請求項５において定義したとおりである］から選択される、請求項５記載のポリマー。
【請求項７】
ｍは、０、１または２である、請求項１から６までのいずれか１項記載のポリマー。
【請求項８】
請求項１記載のポリマー［式中、Ｒ２、Ｒ２’、Ｒ２”、Ｑ、Ｘ、Ｙ、ＲおよびＬ２およびｍは、請求項１において定義したとおりである］を製造する方法であって、前記方法が、式（３ａ）〜（３ｇ）
【化１１−１】
2020501004.tif 000172
【化１１−２】
2020501004.tif 000173
［式中、Ｚ＊は、それぞれの場合においてＩ、Ｂｒ、Ｃｌ、Ｏ−Ｓ（Ｏ）２ＣＦ３またはＨである］の一つの化合物を、式（１０）
【化１２】
2020501004.tif 000174
［式中、
ＺａおよびＺｂは、Ｂ（ＯＺ１）（ＯＺ２）、ＳｎＺ１Ｚ２Ｚ３、
【化１３】
2020501004.tif 000175
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択され、
ＺａおよびＺｂは、Ｚ＊がＨの場合、Ｂｒである］の化合物と反応させる工程を含む、方法。
【請求項９】
請求項８において定義される式（３ａ）〜（３ｆ）の中間体。
【請求項１０】
請求項１から７までのいずれか１項記載のポリマーを含む電子デバイス。
【請求項１１】
前記電子デバイスが有機電界効果トランジスタである、請求項１０記載の電子デバイス。
【請求項１２】
半導体材料としての、請求項１から７までのいずれか１項記載のポリマーの使用。
【請求項１３】
発光材料としての、請求項１から７までのいずれか１項記載のポリマーの使用。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
式
【化１−１】
2020501004.tif 000176
【化１−２】
2020501004.tif 000177
の少なくとも１個の単位を含むポリマーであって、
Ｘ、Ｙは、Ｓであり；
Ｑは、Ｃであり；
Ｌ１およびＬ２は、互いに独立して、それぞれの場合において、Ｃ６〜３０−アリーレン、５〜３０員のヘテロアリーレン、
【化２】
2020501004.tif 000178
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、Ｎ［Ｃ（Ｏ）Ｒ３１］［Ｃ（Ｏ）Ｒ３２］、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、ここで、
【化３】
2020501004.tif 000179
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗおよびＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく；
Ｒ２、Ｒ２’およびＲ２”は、水素、置換されていないＣ１〜３０−アルキルおよびハロゲンからなる群からそれぞれの場合において選択され、かつ
Ｒは、それぞれの場合において、置換されていないＣ１〜５０−アルキル、Ｃ３〜５０−アルケニルまたはＣ３〜５０−アルキニルであり、
ｍは、０、１、２、３または４であり、
ｐは、２〜１０００である、ポリマー。
【請求項２】
Ｒ２、Ｒ２’およびＲ２”は、それぞれの場合において水素であり、
Ｒは、それぞれの場合においてＣ１〜３６−アルキルであり、
Ｌ１、Ｌ２、ｎおよびｍは、請求項１において定義したとおりである、請求項１記載のポリマー。
【請求項３】
Ｌ１およびＬ２は、互いに独立して、それぞれの場合において、Ｃ６〜３０−アリーレンおよび５〜３０員のヘテロアリーレンおよび
【化４】
2020501004.tif 000180
からなる群から選択され、ここで、
Ｃ６〜３０−アリーレンおよび５〜３０員のヘテロアリーレンは、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、ＯＲ３１、ＯＣ（Ｏ）−Ｒ３１、Ｃ（Ｏ）−ＯＲ３１、Ｃ（Ｏ）−Ｒ３１、ＮＲ３１Ｒ３２、ＮＲ３１−Ｃ（Ｏ）Ｒ３２、Ｃ（Ｏ）−ＮＲ３１Ｒ３２、ＳＲ３１、ハロゲン、ＣＮ、ＳｉＲＳｉｖＲＳｉｗＲＳｉｘおよびＯＨからなる群からそれぞれの場合において選択される１〜６個の置換基Ｒ３で置換されていてもよく、かつ
【化５】
2020501004.tif 000181
は、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリール、Ｃ（Ｏ）−Ｒ４１、Ｃ（Ｏ）−ＮＲ４１Ｒ４２、Ｃ（Ｏ）−ＯＲ４１およびＣＮからなる群からそれぞれの場合において選択される１または２個の置換基Ｒ４で置換されていてもよく、ここで、
Ｒ３１、Ｒ３２、Ｒ４１およびＲ４２は、互いに独立して、それぞれの場合において、Ｈ、Ｃ１〜３０−アルキル、Ｃ２〜３０−アルケニル、Ｃ２〜３０−アルキニル、Ｃ５〜１２−シクロアルキル、Ｃ６〜１８−アリールおよび５〜２０員のヘテロアリールからなる群から選択され、ここで、
Ｃ１〜３０−アルキル、Ｃ２〜３０−アルケニルおよびＣ２〜３０−アルキニルは、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜１０個の置換基で置換されていてもよく；かつＣ１〜３０−アルキル、Ｃ２〜３０−アルケニルおよびＣ２〜３０−アルキニルの少なくとも２個のＣＨ２基、ただし隣接していないＣＨ２基は、ＯまたはＳで置き換えられていてもよく、
Ｃ５〜１２−シクロアルキルは、Ｃ１〜２０−アルキル、Ｃ２〜２０−アルケニルおよびＣ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく；かつＣ５〜１２−シクロアルキルの１または２個のＣＨ２基、ただし隣接していないＣＨ２基は、Ｏ、Ｓ、ＯＣ（Ｏ）、ＣＯ、ＮＲｉまたはＮＲｉ−ＣＯで置き換えられていてもよく、
Ｃ６〜１８−アリールおよび５〜２０員のヘテロアリールは、Ｃ１〜２０−アルキル、Ｃ２〜２０−アルケニル、Ｃ２〜２０−アルキニル、Ｃ５〜８−シクロアルキル、Ｃ６〜１４−アリール、５〜１４員のヘテロアリール、ＯＲｉ、ＯＣ（Ｏ）−Ｒｊ、Ｃ（Ｏ）−ＯＲｉ、Ｃ（Ｏ）−Ｒｉ、ＮＲｉＲｊ、ＮＲｉ−Ｃ（Ｏ）Ｒｊ、Ｃ（Ｏ）−ＮＲｉＲｊ、Ｎ［Ｃ（Ｏ）Ｒｉ］［Ｃ（Ｏ）Ｒｊ］、ＳＲｉ、ハロゲン、ＣＮ、ＳｉＲＳｉｖＲＳｉｗＲＳｉｘおよびＮＯ２からなる群から独立して選択される１〜６個の置換基で置換されていてもよく、ここで、
ＲＳｉｖ、ＲＳｉｗ、ＲＳｉｘは、Ｈ、Ｃ１〜２０−アルキル、Ｃ２〜２０−アルケニル、Ｃ２〜２０−アルキニル、Ｃ５〜６−シクロアルキル、フェニルおよびＯ−Ｓｉ（ＣＨ３）３からなる群から互いに独立して選択され、
ＲｉおよびＲｊは、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から独立して選択され、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｋ、ＯＣ（Ｏ）−Ｒｌ、Ｃ（Ｏ）−ＯＲｋ、Ｃ（Ｏ）−Ｒｋ、ＮＲｋＲｌ、ＮＲｋ−Ｃ（Ｏ）Ｒｌ、Ｃ（Ｏ）−ＮＲｋＲｌ、Ｎ［Ｃ（Ｏ）Ｒｋ］［Ｃ（Ｏ）Ｒｌ］、ＳＲｋ、ハロゲン、ＣＮおよびＮＯ２からなる群から独立して選択される１〜５個の置換基で置換されていてもよく；ここで、
ＲｋおよびＲｌは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよく、かつ
ｍは、請求項１において定義したとおりである、請求項１または２記載のポリマー。
【請求項４】
Ｌ１およびＬ２は、互いに独立して、それぞれの場合において、Ｃ６〜３０−アリーレンおよび５〜３０員のヘテロアリーレンおよび
【化６】
2020501004.tif 000182
からなる群から選択され、ここで、
Ｃ６〜３０−アリーレンおよび５〜３０員のヘテロアリーレンは、
【化７−１】
2020501004.tif 000183
【化７−２】
2020501004.tif 000184
【化７−３】
2020501004.tif 000185
［式中、
Ｒ１は、Ｒとして定義され、
Ｒ１０４およびＲ１０５は、独立して、それぞれの場合において、Ｈ、Ｃ１〜２０−アルキル、Ｃ２〜２０−アルケニル、Ｃ２〜２０−アルキニル、Ｃ５〜８−シクロアルキル、Ｃ６〜１４−アリールおよび５〜１４員のヘテロアリールからなる群から選択されるか、またはＲ１０４およびＲ１０５は、同じ原子に結合している場合、それらが結合している原子と一緒に５〜１２員の環系を形成し、ここで、
Ｃ１〜２０−アルキル、Ｃ２〜２０−アルケニルおよびＣ２〜２０−アルキニルは、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ５〜８−シクロアルキルは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；
Ｃ６〜１４−アリールおよび５〜１４員のヘテロアリールは、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から独立して選択される１〜５個の置換基で置換されていてもよく；
５〜１２員の環系は、Ｃ１〜１０−アルキル、Ｃ２〜１０−アルケニル、Ｃ２〜１０−アルキニル、Ｃ５〜６−シクロアルキル、Ｃ６〜１０−アリール、５〜１０員のヘテロアリール、ＯＲｓ、ＯＣ（Ｏ）−Ｒｔ、Ｃ（Ｏ）−ＯＲｓ、Ｃ（Ｏ）−Ｒｓ、ＮＲｓＲｔ、ＮＲｓ−Ｃ（Ｏ）Ｒｔ、Ｃ（Ｏ）−ＮＲｓＲｔ、Ｎ［Ｃ（Ｏ）Ｒｓ］［Ｃ（Ｏ）Ｒｔ］、ＳＲｓ、ハロゲン、ＣＮおよびＮＯ２からなる群から選択される１〜５個の置換基で置換されていてもよく；ここで、
ＲｓおよびＲｔは、Ｈ、Ｃ１〜１０−アルキル、Ｃ２〜１０−アルケニルおよびＣ２〜１０−アルキニルからなる群から独立して選択され、ここで、
Ｃ１〜１０−アルキル、Ｃ２〜１０−アルケニルおよびＣ２〜１０−アルキニルは、ハロゲン、ＣＮおよびＮＯ２からなる群から選択される１〜５個の置換基で置換されていてもよい］からなる群から選択され、ここで、
Ｃ６〜３０−アリーレンおよび５〜３０員のヘテロアリーレンは、Ｃ１〜３０−アルキルおよびハロゲンからなる群からそれぞれの場合において選択される１〜６個の置換基Ｒ３で置換されていてもよく、かつ
【化８】
2020501004.tif 000186
は、Ｃ１〜３０−アルキル、Ｃ（Ｏ）−Ｒ４１、Ｃ（Ｏ）−ＯＲ４１およびＣＮからなる群からそれぞれの場合において選択される１または２個の置換基Ｒ４で置換されていてもよく、ここで、
Ｒ４１は、それぞれの場合においてＣ１〜３０−アルキルであり、
Ｘ’は、Ｓであり、かつ
ｍは、請求項１において定義したとおりである、請求項３記載のポリマー。
【請求項５】
Ｌ１およびＬ２は、
【化９−１】
2020501004.tif 000187
【化９−２】
2020501004.tif 000188
［式中、
Ｒ１、Ｒ１０４およびＲ１０５は、請求項４において定義したとおりであり、
Ｘ’は、Ｓである］からなる群から互いに独立して選択される、請求項４記載のポリマー。
【請求項６】
Ｌ１およびＬ２は、
【化１０】
2020501004.tif 000189
［式中、
Ｒ１は、請求項５において定義したとおりである］から選択される、請求項５記載のポリマー。
【請求項７】
ｍは、０、１または２である、請求項１から６までのいずれか１項記載のポリマー。
【請求項８】
請求項１記載のポリマー［式中、Ｒ２、Ｒ２’、Ｒ２”、Ｑ、Ｘ、Ｙ、ＲおよびＬ２およびｍは、請求項１において定義したとおりである］を製造する方法であって、前記方法が、式（３ａ）〜（３ｇ）
【化１１−１】
2020501004.tif 000190
【化１１−２】
2020501004.tif 000191
［式中、Ｚ＊は、それぞれの場合においてＩ、Ｂｒ、Ｃｌ、Ｏ−Ｓ（Ｏ）２ＣＦ３またはＨである］の一つの化合物を、式（１０）
【化１２】
2020501004.tif 000192
［式中、
ＺａおよびＺｂは、Ｂ（ＯＺ１）（ＯＺ２）、ＳｎＺ１Ｚ２Ｚ３、
【化１３】
2020501004.tif 000193
［式中、Ｚ１、Ｚ２、Ｚ３、Ｚ４、Ｚ５およびＺ６は、互いに独立して、それぞれの場合においてＨまたはＣ１〜４−アルキルである］からなる群から独立して選択され、
ＺａおよびＺｂは、Ｚ＊がＨの場合、Ｂｒである］の化合物と反応させる工程を含む、方法。
【請求項９】
請求項８において定義される式（３ａ）〜（３ｆ）の中間体。
【請求項１０】
請求項１から７までのいずれか１項記載のポリマーを含む電子デバイス。
【請求項１１】
前記電子デバイスが有機電界効果トランジスタである、請求項１０記載の電子デバイス。
【国際調査報告】
2020501004.tif 000194
2020501004.tif 000195
2020501004.tif 000196
2020501004.tif 000197
2020501004.tif 000198
2020501004.tif 000199